(57)【要約】  本発明の自然水用肥料の製造方法は、汚泥灰と酸性の液体とを混合し、前記汚泥灰中に含まれる重金属およびリンを溶解させる第１の溶解工程と、前記重金属およびリンが溶解した第１の液体を第１の固体から分離除去する第１の固液分離工程と、前記第１の固体に対して、アルカリ金属および／または第２族元素の水酸化物および／または塩である反応性イオン性物質を添加する反応性イオン性物質添加工程と、前記第１の固体および前記反応性イオン性物質を含む組成物に対し焼成処理を施す焼成工程とを有することを特徴とする。本発明によれば、汚泥灰を有効利用しつつ、リン、ケイ素および鉄を含み、かつ、重金属の含有率が十分に低い自然水用肥料を提供すること、また、当該自然水用肥料の製造方法を提供することができる。特に、肥料成分の溶出速度が好適に制御された自然水用肥料を提供すること、また、当該自然水用肥料の製造方法を提供することができる。
2020122068.tif 000002
【特許請求の範囲】
【請求項１】
汚泥灰と酸性の液体とを混合し、前記汚泥灰中に含まれる重金属およびリンを溶解させる第１の溶解工程と、
前記重金属およびリンが溶解した第１の液体を第１の固体から分離除去する第１の固液分離工程と、
前記第１の固体に対して、アルカリ金属および／または第２族元素の水酸化物および／または塩である反応性イオン性物質を添加する反応性イオン性物質添加工程と、
前記第１の固体および前記反応性イオン性物質を含む組成物に対し焼成処理を施す焼成工程とを有することを特徴とする自然水用肥料の製造方法。
【請求項２】
前記反応性イオン性物質は、Ｎａおよび／またはＣａを含む水酸化物および／または塩である請求項１に記載の自然水用肥料の製造方法。
【請求項３】
前記反応性イオン性物質は、Ｎａ２ＣＯ３、ＮａＯＨ、ＣａＣＯ３、Ｃａ（ＯＨ）２、ＣａＣｌ２およびＮａＣｌよりなる群から選択される１種または２種以上である請求項２に記載の自然水用肥料の製造方法。
【請求項４】
前記焼成処理における焼成温度は、１５０℃以上１１００℃以下である請求項１ないし３のいずれか１項に記載の自然水用肥料の製造方法。
【請求項５】
前記焼成処理の処理時間は、０．５時間以上１００時間以下である請求項１ないし４のいずれか１項に記載の自然水用肥料の製造方法。
【請求項６】
前記第１の固体に対して、還元剤を添加して、還元処理を施す還元工程を有する請求項１ないし５のいずれか１項に記載の自然水用肥料の製造方法。
【請求項７】
前記第１の固液分離工程よりも後に、系内に窒素系の肥料成分を添加するＮ成分添加工程をさらに有する請求項１ないし６のいずれか１項に記載の自然水用肥料の製造方法。
【請求項８】
前記第１の固液分離工程よりも後に、系内にリン系の肥料成分を添加するＰ成分添加工程をさらに有する請求項１ないし７のいずれか１項に記載の自然水用肥料の製造方法。
【請求項９】
前記リン系の肥料成分は、
前記第１の固液分離工程で分離された前記第１の液体を析出剤と混合するとともにｐＨを上昇させ、前記重金属およびリンを含む第２の固体を析出させる第１の析出工程と、
前記第２の固体を液体成分と分離する第２の固液分離工程と、
前記第２の固体中に含まれるリンをアルカリ性の液体で溶解させる第２の溶解工程と、
リンが溶解した第２の液体を、前記重金属を含む固体成分と分離する第３の固液分離工程とを有する方法により、分離されたものである請求項８に記載の自然水用肥料の製造方法。
【請求項１０】
前記リン系の肥料成分は、前記第３の固液分離工程の後に、前記第２の液体を析出剤と混合するとともにｐＨを低下させ、リンを含む第３の固体を析出させる第２の析出工程をさらに有する方法を用いて得られたものである請求項９に記載の自然水用肥料の製造方法。
【請求項１１】
前記第２の析出工程の終了時における液相のｐＨが２．０以上１２．０以下である請求項１０に記載の自然水用肥料の製造方法。
【請求項１２】
前記第２の析出工程で、ｐＨが−１．０以上２．０以下の酸性液体を用いる請求項１０または１１に記載の自然水用肥料の製造方法。
【請求項１３】
前記第２の析出工程で、前記反応性イオン性物質を用いる請求項１０ないし１２のいずれか１項に記載の自然水用肥料の製造方法。
【請求項１４】
汚泥灰を原料とし、
リンとケイ素と鉄とを含み、
重金属の含有率が１０００ｐｐｍ以下であることを特徴とする自然水用肥料。
【請求項１５】
リンの含有率が１．０質量％以上１０質量％以下であり、
ケイ素の含有率が１０質量％以上５０質量％以下であり、
鉄の含有率が１．０質量％以上５０質量％以下である請求項１４に記載の自然水用肥料。
【請求項１６】
リンの含有率をＸＰ［質量％］、ケイ素の含有率をＸＳｉ［質量％］、鉄の含有率をＸＦｅ［質量％］としたとき、１．０≦ＸＳｉ／ＸＰ≦５０．０、および、０．９≦ＸＦｅ／ＸＰ≦５０．０の関係を満足する請求項１４または１５に記載の自然水用肥料。
【発明の詳細な説明】
【技術分野】
【０００１】
本発明は、自然水用肥料の製造方法および自然水用肥料に関する。
【背景技術】
【０００２】
地球温暖化による海水温度の変化や、汚泥等の有機廃棄物質の海洋投棄が禁じられていることにより、海の貧栄養化、特に、リンの不足が進行し、海藻の生育に支障が出ている。それに伴って、漁獲量の減少や、高級食材でもあるアワビやサザエ等の水棲生物の採集量の減少等を引き起こす、いわゆる海の砂漠化も進んでいる。さらに養殖にも大きな影響が出ている。【０００３】
海に栄養源を与える試みとしては、鉄鋼スラグと有機廃棄物を発酵させた腐植土をまぜて、海の中に埋め立てることで、鉄分の供給により海藻の生育状況がよくなったとの報告がある（例えば、特許文献１参照。）。しかし、これは、鉄分の供給源とすることを目的としており、リン不足による問題を緩和、解消することができるものではなかった。
【先行技術文献】
【特許文献】
【０００４】
【特許文献１】特開２０１４−０６８５９４公報
【発明の概要】
【発明が解決しようとする課題】
【０００５】
本発明の目的は、汚泥灰を有効利用しつつ、リン、ケイ素および鉄を含み、かつ、重金属の含有率が十分に低い自然水用肥料を提供すること、また、当該自然水用肥料の製造方法を提供することにある。特に、肥料成分の溶出速度が好適に制御された自然水用肥料を提供すること、また、当該自然水用肥料の製造方法を提供することにある。
【課題を解決するための手段】
【０００６】
このような目的は、下記の本発明により達成される。
本発明の自然水用肥料の製造方法は、汚泥灰と酸性の液体とを混合し、前記汚泥灰中に含まれる重金属およびリンを溶解させる第１の溶解工程と、
前記重金属およびリンが溶解した第１の液体を第１の固体から分離除去する第１の固液分離工程と、
前記第１の固体に対して、アルカリ金属および／または第２族元素の水酸化物および／または塩である反応性イオン性物質を添加する反応性イオン性物質添加工程と、
前記第１の固体および前記反応性イオン性物質を含む組成物に対し焼成処理を施す焼成工程とを有することを特徴とする。【０００７】
本発明の自然水用肥料の製造方法では、前記反応性イオン性物質は、Ｎａおよび／またはＣａを含む水酸化物および／または塩であることが好ましい。【０００８】
本発明の自然水用肥料の製造方法では、前記反応性イオン性物質は、Ｎａ２ＣＯ３、ＮａＯＨ、ＣａＣＯ３、Ｃａ（ＯＨ）２、ＣａＣｌ２およびＮａＣｌよりなる群から選択される１種または２種以上であることが好ましい。【０００９】
本発明の自然水用肥料の製造方法では、前記焼成処理における焼成温度は、１５０℃以上１１００℃以下であることが好ましい。【００１０】
本発明の自然水用肥料の製造方法では、前記焼成処理の処理時間は、０．５時間以上１００時間以下であることが好ましい。【００１１】
本発明の自然水用肥料の製造方法では、前記第１の固体に対して、還元剤を添加して、還元処理を施す還元工程を有することが好ましい。【００１２】
本発明の自然水用肥料の製造方法では、前記第１の固液分離工程よりも後に、系内に窒素系の肥料成分を添加するＮ成分添加工程をさらに有することが好ましい。【００１３】
本発明の自然水用肥料の製造方法では、前記第１の固液分離工程よりも後に、系内にリン系の肥料成分を添加するＰ成分添加工程をさらに有することが好ましい。【００１４】
本発明の自然水用肥料の製造方法では、前記リン系の肥料成分は、
前記第１の固液分離工程で分離された前記第１の液体を析出剤と混合するとともにｐＨを上昇させ、前記重金属およびリンを含む第２の固体を析出させる第１の析出工程と、
前記第２の固体を液体成分と分離する第２の固液分離工程と、
前記第２の固体中に含まれるリンをアルカリ性の液体で溶解させる第２の溶解工程と、
リンが溶解した第２の液体を、前記重金属を含む固体成分と分離する第３の固液分離工程とを有する方法により、分離されたものであることが好ましい。【００１５】
本発明の自然水用肥料の製造方法では、前記リン系の肥料成分は、前記第３の固液分離工程の後に、前記第２の液体を析出剤と混合するとともにｐＨを低下させ、リンを含む第３の固体を析出させる第２の析出工程をさらに有する方法を用いて得られたものであることが好ましい。【００１６】
本発明の自然水用肥料の製造方法では、前記第２の析出工程の終了時における液相のｐＨが２．０以上１２．０以下であることが好ましい。【００１７】
本発明の自然水用肥料の製造方法では、前記第２の析出工程で、ｐＨが−１．０以上２．０以下の酸性液体を用いることが好ましい。【００１８】
本発明の自然水用肥料の製造方法では、前記第２の析出工程で、前記反応性イオン性物質を用いることが好ましい。【００１９】
本発明の自然水用肥料は、汚泥灰を原料とし、
リンとケイ素と鉄とを含み、
重金属の含有率が１０００ｐｐｍ以下であることを特徴とする。【００２０】
本発明の自然水用肥料では、リンの含有率が１．０質量％以上１０質量％以下であり、
ケイ素の含有率が１０質量％以上５０質量％以下であり、
鉄の含有率が１．０質量％以上５０質量％以下であることが好ましい。【００２１】
本発明の自然水用肥料では、リンの含有率をＸＰ［質量％］、ケイ素の含有率をＸＳｉ［質量％］、鉄の含有率をＸＦｅ［質量％］としたとき、１．０≦ＸＳｉ／ＸＰ≦５０．０、および、０．９≦ＸＦｅ／ＸＰ≦５０．０の関係を満足することが好ましい。
【発明の効果】
【００２２】
本発明によれば、汚泥灰を有効利用しつつ、リン、ケイ素および鉄を含み、かつ、重金属の含有率が十分に低い自然水用肥料を提供すること、また、当該自然水用肥料の製造方法を提供することができる。特に、肥料成分の溶出速度が好適に制御された自然水用肥料を提供すること、また、当該自然水用肥料の製造方法を提供することができる。
【図面の簡単な説明】
【００２３】
【図１】図１は、本発明の自然水用肥料の製造方法の好適な実施形態を示す工程図である。
【図２】図２は、第１の析出工程の終了時における液相のｐＨと、最終的なリンの回収率との関係を模式的に示す図である。
【図３】図３は、汚泥灰（比較例１）を塩酸で処理した場合の鉄等の溶出率の経時変化を示す図である。
【図４】図４は、実施例１〜５および比較例１に係る自然水用肥料について、炭酸ナトリウムの添加量の変化に対する塩化ナトリウム水溶液への添加からの経過日数とリン成分の溶出率との関係を示す図である。
【図５】図５は、実施例６、７および８についての、第１の析出工程の終了時における液相のｐＨと、析出物のＸ線回折（ＸＲＤ）パターンとの対応を示す図である。
【図６】図６は、実施例６の自然水用肥料の製造過程で得られた第３の固体について、リンおよび主要金属元素の回収率（すなわち、原料としての汚泥灰中に含まれていた量に対する第３の固体中に含まれている量の比率）を示すグラフである。
【図７】図７は、実施例６の自然水用肥料の製造過程で得られた第３の固体についての、水溶性試験、ク溶性試験の結果を示すグラフである。
【図８】図８は、本発明の自然水用肥料の製造方法の具体的な一例を示すフローチャートである。
【図９】図９は、実施例１１〜１６に係る自然水用肥料について、焼成温度の変化に対する塩化ナトリウム水溶液への添加からの経過日数とリン成分の溶出率との関係を示す図である。
【図１０】図１０は、実施例１７、１８に係る自然水用肥料について、炭酸カルシウムの添加量の変化に対する塩化ナトリウム水溶液への添加からの経過日数とリン成分の溶出率との関係を示す図である。
【図１１】図１１は、実施例１９、２０に係る自然水用肥料について、焼成時間の変化に対する塩化ナトリウム水溶液への添加からの経過日数とリン成分の溶出率との関係を示す図である。
【図１２】図１２は、実施例２１および比較例２に係る自然水用肥料について、水酸化ナトリウムの添加有無に対する、塩化ナトリウム水溶液への添加からの経過日数と鉄成分の溶出率との関係を示す図である。
【図１３】図１３は、実施例２２、２３に係る自然水用肥料について、水酸化ナトリウムの添加量の変化に対する塩化ナトリウム水溶液への添加からの経過日数と鉄成分の溶出率との関係を示す図である。
【図１４】図１４は、実施例２４、２５に係る自然水用肥料について、焼成温度の変化に対する塩化ナトリウム水溶液への添加からの経過日数と鉄成分の溶出率との関係を示す図である。
【図１５】図１５は、実施例２６〜２８および比較例３に係る自然水用肥料について、反応性イオン性物質の添加に対する塩化ナトリウム水溶液への添加からの経過日数とケイ素成分の溶出率との関係を示す図である。
【図１６】図１６は、実施例２９〜３１に係る自然水用肥料について、焼成温度の変化に対する塩化ナトリウム水溶液への添加からの経過日数とケイ素成分の溶出率との関係を示す図である。
【図１７】図１７は、実施例３２、３３に係る自然水用肥料について、ナトリウムイオンの添加量の変化に対する塩化ナトリウム水溶液への添加からの経過日数とケイ素成分の溶出率との関係を示す図である。
【図１８】図１８は、実施例３４、３５に係る自然水用肥料について、カルシウムイオンの添加量の変化に対する塩化ナトリウム水溶液への添加からの経過日数とケイ素成分の溶出率との関係を示す図である。
【発明を実施するための形態】
【００２４】
以下、本発明の好適な実施形態について詳細に説明する。
［自然水用肥料の製造方法］
まず、本発明の自然水用肥料の製造方法について説明する。
【００２５】
図１は、本発明の自然水用肥料の製造方法の好適な実施形態を示す工程図である。図２は、第１の析出工程の終了時における液相のｐＨと、最終的なリンの回収率との関係を模式的に示す図である。
【００２６】
本発明の自然水用肥料の製造方法は、汚泥灰と酸性の液体とを混合し、前記汚泥灰中に含まれる重金属およびリンを溶解させる第１の溶解工程と、重金属およびリンが溶解した第１の液体を第１の固体から分離除去する第１の固液分離工程と、前記第１の固体に対して、アルカリ金属および／または第２族元素の水酸化物および／または塩である反応性イオン性物質を添加する反応性イオン性物質添加工程と、前記第１の固体および前記反応性イオン性物質を含む組成物に対し焼成処理を施す焼成工程とを有することを特徴とする。
【００２７】
このように汚泥灰を原料として用いることにより、従来では産業廃棄物として取り扱われてきた汚泥灰を、従来にはない用途で有効利用することができ、省資源の観点や、産業廃棄物の埋め立て用地の確保、全体としての汚泥灰の処理コストの削減等の観点から好ましい。特に、汚泥灰の大部分（例えば、約９０体積％を占める部分）を、自然水用肥料として有効利用することができるため、上記のような観点からの効果は非常に大きい。また、汚泥灰には、リンに加えて、鉄、ケイ素も高い含有率で含んでおり、これらの成分をバランスよく含む自然水用肥料を好適に得ることができる。また、反応性イオン性物質添加工程および焼成工程を有することにより、自然水用肥料中に含まれるリン成分に加え、ケイ素成分、鉄成分等の肥料成分の溶解性を好適に高めることができる。特に、反応性イオン性物質添加工程で用いる反応性イオン性物質の種類や使用量、焼成工程での焼成処理条件を調整することにより、製造される自然水用肥料からの肥料成分の溶出速度を好適に制御することができる。例えば、肥料成分の施肥効果を、数日間から数年間という広い範囲で制御することができる。より具体的には、例えば、前記第１の固体に対して、炭酸ナトリウムの添加量を１５重量％から３５質量％まで変化し、９００℃で焼結した自然水肥料では、含有リンを５０％溶出させるのに必要な時間は３５重量％では２日間であるが、１５％では３５０日間が必要である。同様な条件で（焼結温度９００℃、リン溶出率５０％）、前記第１の固体に対して、炭酸カルシウムの添加量が２０重量％の場合と１０重量％を比較すると、２０重量％では３００日間である。１０％では１５００日間が必要である。すなわち、例えば、製造条件を、上記のような範囲内で変更することにより、肥料成分の施肥効果を２日間〜１５００日間程度という、広い範囲で好適に制御することができる。また、焼結時間を長くすること、イオン性物質の添加量少なくすることにより、自然水用肥料からの肥料成分の溶出速度を比較的小さくし、自然水用肥料の持続性を高めることができる。焼結時間を短くすること、イオン性物質の添加量多くすることにより、自然水用肥料からの肥料成分の溶出速度を比較的大きくし、自然水用肥料の即効性を高めることができる。例えば、焼結温度が６００℃から９００℃までは温度の増加とともに、リン溶出率が増加するが、９００℃を超えると溶出率はさがる。また、第１の溶解工程で、汚泥灰から重金属を効率よく除去することができるため、安全性の高い自然水用肥料を得ることができる。また、第１の固液分離工程で分離される第１の液体には、リンが高い含有率で含まれるため、第１の液体を精製することにより、高純度のリン化合物を好適に得ることができる。したがって、汚泥灰に含まれるリンを全体として特に高効率で利用することができる。また、重金属は、第１の固液分離工程で分離される第１の液体に、選択的に、かつ、比較的高い含有率で含まれているため、重金属を比較的高濃度で含む組成物の体積を大幅に低減させることができ、産業廃棄物の処理用地の確保や、有害物質の管理の観点からも好ましい。
【００２８】
なお、本発明において、重金属とは、比重が４以上の金属であって、鉄を除く金属のことを指す。また、本明細書において、自然水とは、海、河川、湖、池、沼等、自然界においてまとまって存在する水のことを含み、加えて、人工的に作られた、人工池、貯水池、釣り堀、水槽、養殖場等、前記海、河川、湖、池、沼等とは直接つながらない、閉じた空間にまとまって存在する水のことも含む概念とする。また、本発明において、自然水には、用水路水も含まれるものとする。また、自然水は、淡水、塩水および汽水のいずれであってもよい。
【００２９】
中でも、本発明に係る自然水用肥料が適用される自然水は、海水であるのが好ましい。
海は、貧栄養の問題が生じやすく、いわゆる海の砂漠化も進んでいる。したがって、自然水が海水である場合に、本発明による効果がより顕著に発揮される。
【００３０】
海の砂漠化を食い止めることで、生態系を回復できる。例えば、本発明に係る自然水用肥料を用いることで、海に栄養分を供給することができ、コンブ、ワカメ等の海藻の生育が良くなり、また魚の生育の場になる。さらに、海藻は、アワビ、サザエ等の餌にもなるので、高級食材でもあるアワビ、サザエ等の生産量も増える。すなわち、漁村の経済活性化に貢献することができる。
【００３１】
特に、本実施形態では、第１の固液分離工程よりも後に、系内に窒素系の肥料成分を添加するＮ成分添加工程をさらに有する。
【００３２】
これにより、汚泥灰由来の肥料では不足しがちな窒素系の肥料成分を好適な割合で含有する自然水用肥料を好適に調製することができる。
【００３３】
また、本実施形態では、第１の固液分離工程よりも後に、系内にリン系の肥料成分を添加するＰ成分添加工程を有する。
【００３４】
これにより、例えば、自然水用肥料中におけるリン系の肥料成分の含有率を好適な値に調整することができる。また、水に対する溶解性の異なる複数種のリン系の肥料成分を含む自然水用肥料（特に、これらの成分を好適な比率で含有する自然水用肥料）を好適に調製することができる。
【００３５】
なお、Ｐ成分添加工程で第１の固体に添加するリン系の肥料成分を含む組成物については、後に詳述する。
また、本実施形態では、Ｐ成分添加工程において、リン系の肥料成分とともに、反応性イオン性物質を含む組成物を添加する。言い換えると、Ｐ成分添加工程が反応性イオン性物質添加工程を兼ねている。
【００３６】
これにより、第１の固体に、反応性イオン性物質を供給しつつ、リン系の肥料成分を供給することができ、自然水用肥料の生産性を優れたものとしつつ、リン系の肥料成分の含有量や肥料成分の溶出速度がより好適に制御された自然水用肥料を得ることができる。
【００３７】
なお、反応性イオン性物質添加工程は、第１の固液分離工程で得られた第１の固体に対して直接行ってもよいし、第１の固液分離工程で得られた第１の固体に所定の処理を施した後に行うものであってもよい。
【００３８】
特に、反応性イオン性物質添加工程は、後に詳述する焼成工程前に行う。言い換えると、反応性イオン性物質添加工程の後に、焼成工程を行う。
【００３９】
これにより、前記汚泥灰の処理物中に含まれる難溶性の成分（例えば、リン成分、ケイ素成分、鉄成分等）と反応性イオン性物質とを好適に反応させ、最終的に得られる自然水用肥料中に含まれるリン成分、ケイ素成分、鉄成分等の溶解性をさらに好適に調整することができる。
【００４０】
以下に、反応性イオン性物質を用いた場合に進行する化学反応の一例を示す。なお、式中、ｘ，ｙ，ｚ，ｌ，ｍ，ｎはそれぞれ１以上の整数である。
【００４１】
（１）被処理物である汚泥灰の処理物に含まれる、難溶性のリン成分が、リン酸鉄（ＦｅＰＯ４）である場合
（１−１）Ｎａ２ＣＯ３との反応：
ＦｅＰＯ４＋３／２Ｎａ２ＣＯ３ → Ｎａ３ＰＯ４＋３／２ＣＯ２＋１／２Ｆｅ２Ｏ３
２ＦｅＰＯ４＋２Ｎａ２ＣＯ３ → Ｎａ４Ｐ２Ｏ６ ＋ ２ＣＯ２ ＋Ｆｅ２Ｏ３ ＋ １／２Ｏ２
ＦｅｘＰｙＯｚ ＋Ｎａ２ＣＯ３ → ＮａｘＰｙＯｚ ＋ｍＣＯ２ ＋ｌＦｅ２Ｏ３
【００４２】
（１−２）ＣａＣＯ３との反応：
２ＦｅＰＯ４ ＋ ３ＣａＣＯ３ → Ｃａ３（ＰＯ４）２ ＋ ３ＣＯ２ ＋ ＦｅＣＯ３
ＦｅｘＰｙＯｚ ＋３ＣａＣＯ３ → ＣａｘＰｙＯｚ ＋ｍＣＯ２ ＋ｎＦｅ２Ｏ３
【００４３】
（２）被処理物である汚泥灰の処理物に含まれる、難溶性のリン成分が、リン酸アルミニウム（ＡｌＰＯ４）である場合
（２−１）Ｎａ２ＣＯ３との反応：
ＡｌＰＯ４ ＋３／２Ｎａ２ＣＯ３ → Ｎａ３ＰＯ４ ＋３／２ＣＯ２ ＋１／２Ａｌ２Ｏ３
２ＡｌＰＯ４ ＋ ２Ｎａ２ＣＯ３ → Ｎａ４Ｐ２Ｏ６ ＋ ２ＣＯ２ ＋Ａｌ２Ｏ３ ＋１／２Ｏ２
ＡｌｘＰｙＯｚ ＋Ｎａ２ＣＯ３ → ＮａｘＰｙＯｚ ＋ ｍＣＯ２ ＋ ｌＡｌ２Ｏ３
【００４４】
（２−２）ＣａＣＯ３との反応：
２ＡｌＰＯ４ ＋ ３ＣａＣＯ３ → Ｃａ３（ＰＯ４）２ ＋ ３ＣＯ２ ＋Ａｌ２Ｏ３
ＡｌｘＰｙＯｚ ＋ ３ＣａＣＯ３ → ＣａｘＰｙＯｚ ＋ ｍＣＯ２ ＋ ｎＡｌ２Ｏ３
【００４５】
また、例えば、反応に寄与する各成分の比率を調整すること等により、溶解性塩を、カルシウム欠損ハイドロキシアパタイト、ＣａＨＰＯ４、Ｃａ（Ｈ２ＰＯ４）２、Ｃａ８（ＨＰＯ４）２、Ｎａ２ＨＰＯ４、ＮａＨ２ＰＯ４等のリン酸水素塩として得ることもできる。
【００４６】
このようなリン酸水素塩が得られる化学反応の一例を以下に示す。なお、式中、ｘ，ｙ，ａ，ｂ，ｃ，ｄ，ｅはそれぞれ１以上の整数であり、Ｍは金属元素である。
【００４７】
ＣａｘＰｙＯｚ ＋ Ｍ（ＯＨ）ａ → ＣａｂＨｃＰｄＯｅ
ＮａｘＰｙＯｚ ＋ Ｍ（ＯＨ）ａ → ＮａｂＨｃＰｄＯｅ
【００４８】
特に、本実施形態では、反応性イオン性物質添加工程で添加される反応性イオン性物質は、後に詳述する第２の析出工程で用いられたものである。
【００４９】
これにより、自然水用肥料の製造過程におけるリン成分の不本意な溶解等の不都合を防止し、自然水用肥料の生産性や自然水用肥料の組成をより確実に好適なものとしつつ、自然水用肥料中に含まれるリン成分等の溶解性をより好適に高めることができる。
【００５０】
また、本発明の自然水用肥料の製造方法は、汚泥灰の処理物である第１の固体に対して、還元剤を添加して還元処理を施す還元工程を有していてもよい。
【００５１】
これにより、自然水用肥料中に含まれるリン成分等の溶解性をより好適に高めることができる。また、第１の固体が鉄、ケイ素等を含む場合に、最終的に得られる自然水用肥料において、これらについての溶出速度も好適に制御することができる。
【００５２】
なお、還元工程は、第１の固液分離工程で得られた第１の固体に対して直接行ってもよいし、第１の固液分離工程で得られた第１の固体に所定の処理を施した後に行うものであってもよい。
【００５３】
還元工程は、例えば、炭素、水素等を含む還元剤を用いて行うことができる。また、稲等のモミガラ等の農林業の廃棄物を混合して還元する方法を採用することもできる。炭素を含む還元剤としては、例えば、黒鉛、カーボンブラック等が挙げられる。
【００５４】
還元工程は、いかなるタイミングで行ってもよいが、例えば、汚泥灰から重金属、リンを溶出除去した後、還元剤の添加プロセス後のタイミングで行うのが好ましい。さらに、無酸素で焼成工程を行うことで、還元工程と焼成工程を同時に行ってもよい。
【００５５】
また、本実施形態では、第１の固液分離工程、反応性イオン性物質添加工程よりも後に、第１の固体および反応性イオン性物質を含む組成物に対して焼成処理を施す焼成工程をさらに有する。
【００５６】
これにより、例えば、自然水用肥料中に含まれる水分量を好適に低減させることができる。また、例えば、自然水用肥料の水に対する溶解性等が好適なものとなるように好適に調整することができる。
【００５７】
なお、図１に示す構成では、第１の固液分離工程の後に、Ｐ成分添加工程、焼成工程およびＮ成分添加工程を、この順に行っているが、これらの工程の順番は入れ替えてもよく、また、複数の工程を同時進行的に行ってもよい。
【００５８】
＜第１の溶解工程＞
第１の溶解工程では、汚泥灰と、酸性の液体とを混合する。
これにより、汚泥灰中に含まれる重金属およびリンを溶解させる。
【００５９】
なお、汚泥灰中において、リンは、通常、酸化物（Ｐ２Ｏ５等）やリン酸、リン酸塩等の形態で含まれている。以下の説明では、これらの形態を含めて原子としてのリンを含む化合物（イオン性物質を含む）や当該化合物中に含まれるリン原子のことを、単にリンということがある。
【００６０】
また、汚泥灰中において、重金属は、金属酸化物（複酸化物を含む）や単体金属、合金、金属塩等の形態で含まれている。以下の説明では、これらの形態を含めて原子としての重金属を含む化合物（イオン性物質を含む）や当該化合物中に含まれる重金属原子のことを、単に重金属ということがある。
【００６１】
本工程で用いる汚泥灰（すなわち、自然水用肥料の原料としての汚泥灰）は、一般に、重金属およびリンに加え、鉄およびケイ素を含んでいる。そして、本工程では、重金属を効率よく溶解することができる一方で、鉄およびケイ素に加え、汚泥灰中のリンの一部は、溶解せずに、固形分中に残存する。
【００６２】
これにより、最終的に得られる自然水用肥料中に、重金属が残存することを防止、リン、鉄およびケイ素を好適に含有させることができる。
【００６３】
また、本工程で用いる汚泥灰（すなわち、自然水用肥料の原料としての汚泥灰）は、一般に、上記の成分に加えて、Ａｌ、Ｍｇ等を含んでいる。
【００６４】
これにより、本工程において、汚泥灰中に含まれる重金属およびリンとともに、重金属以外の金属等を溶解させることができる。例えば、汚泥灰中に含まれる鉄の一部が溶解する。これらの成分は、後に詳述する第１の析出工程において、不純物として機能し、リン酸塩（特に、例えば、リン酸水素カルシウム２水和物、リン酸カルシウム等のリン酸のカルシウム塩）の結晶の粗大化をより効果的に防止することができる。その結果、形成されるリン酸塩の結晶は、比較的不安定で、アルカリ性の液体で溶解しやすくなる。その結果、後に詳述する第２の溶解工程で、より高い選択性で、リン酸塩を溶解させることができる。
【００６５】
本工程で用いる酸性の液体は、特に限定されないが、ｐＨ（水素イオン指数）が−１．０以上２．０以下の強酸であるのが好ましい。
【００６６】
これにより、安全性を確保しつつ、酸性の液体の使用量を抑制し、本工程を効率よく行うことができる。また、本工程での処理後の組成物（すなわち、汚泥灰と酸性の液体との混合物）の体積が大きくなりすぎることを効果的に防止することができる。また、その後の工程のし易さ、処理すべき廃液量の削減の観点からも好ましい。
【００６７】
本工程で用いる酸性の液体のｐＨは、−１．０以上１．５以下であるのが好ましいが、特に、−０．５以上１．３以下であるのがより好ましく、０以上１．０以下であるのがさらに好ましい。
これにより、前述した効果がより顕著に発揮される。
【００６８】
酸性の液体としては、例えば、硫酸、硝酸、酢酸、塩酸や、これらのうちの２種以上を含む液体等を用いることができる。
【００６９】
本工程の終了時における液相（すなわち、重金属およびリンが溶解した第１の液体）のｐＨは、０．５以上６．８以下であるのが好ましいが、特に、１．０以上６．５以下であるのがより好ましく、１．５以上６．０以下であるのがさらに好ましい。
【００７０】
これにより、重金属をより効率よく溶出させることができ、本工程の終了時における固相中における重金属の残存量をより確実に少なくすることができる。また、適度な割合で、リンを溶出させることができ、最終的に得られる自然水用肥料中におけるリンの含有率を好適な範囲に調整しやすくなる。また、後の第１の析出工程より前に重金属や過剰なリンが不本意に析出することをより確実に防止することができる。
【００７１】
本工程の終了時における液相中へのリンの溶解率は、特に限定されないが、１０％以上９９％以下であるのが好ましく、１５％以上９０％以下であるのがより好ましく、２０％以上７０％以下であるのがさらに好ましい。
これにより、有用物質であるリンをより効率よく回収することができる。
【００７２】
また、本工程は、汚泥灰と酸性の液体との混合物を撹拌しつつ行うのが好ましい。
これにより、汚泥灰と酸性の液体とをより効率よく接触させることができ、より効率よく、重金属等を溶解させることができる。
【００７３】
汚泥灰と酸性の液体との混合物の撹拌には、各種撹拌装置、各種混合装置を用いることができる。
また、本工程は、バッチ式で行ってもよいし、連続式で行ってもよい。
【００７４】
＜第１の固液分離工程＞
第１の固液分離工程では、重金属およびリンが溶解した第１の液体を固体成分である第１の固体から分離除去する。
【００７５】
これにより、重金属を実質的に含まず、リンの含有率が調整された固体（すなわち、第１の固体）を得ることができる。また、このような第１の固体は、リンに加え、汚泥灰由来のケイ素、鉄を含んでいる。したがって、第１の固体を自然水用肥料またはその原料として好適に用いることができる。
【００７６】
固液分離の方法は、特に限定されないが、例えば、デカンテーション、ろ過、遠心分離等が挙げられ、複数の方法を組み合わせて行ってもよい。
【００７７】
また、本工程では、必要に応じて、一旦分離された固相（すなわち、第１の固体）を水等により洗浄してもよい。
【００７８】
これにより、例えば、酸成分のイオン濃度、重金属の含有率をより低くすることができる。
【００７９】
なお、固相の洗浄に用いた液体は、回収後、先の固液分離により得られた液相と合わせて、後に詳述する第１の析出工程に用いてもよい。
【００８０】
固液分離された固相中におけるリンの含有率は、特に限定されないが、１．０質量％以上４０質量％以下であるのが好ましく、２．０質量％以上２０質量％以下であるのがより好ましく、３．０質量％以上１０．０質量％以下であるのがさらに好ましい。
【００８１】
固液分離された固相中における重金属の含有率（複数種の重金属元素を含む場合には、これらの総量。以下、同様。）は、特に限定されないが、１質量％以下であるのが好ましく、０．０１質量％以下であるのがより好ましく、０．０００１質量％以下であるのがさらに好ましい。
【００８２】
＜Ｐ成分添加工程＞
本実施形態では、第１の固液分離工程で分離された固相（すなわち、第１の固体）に対して、Ｐ成分添加工程で、リン系の肥料成分を添加する。特に、本実施形態では、Ｐ成分添加工程において、リン系の肥料成分とともに反応性イオン性物質を含む組成物を第１の固体に添加する。
【００８３】
リン系の肥料成分としては、例えば、汚泥灰から回収したリン酸系化合物、市販のリン酸系肥料、製鋼スラグ、バイオマス燃焼灰、鉄鋼スラグ等が挙げられ、これらから選択される１種または２種以上を組み合わせて用いることができる。
【００８４】
リン系の肥料成分は、固体状態で添加するものであってもよいし、溶液状態やペースト状態で添加するものであってもよい。
Ｐ成分添加工程で、第１の固体に添加する組成物、すなわち、リン系の肥料成分とともに反応性イオン性物質を含む組成物の調製については、後に詳述する。なお、Ｐ成分添加工程のタイミングは、特に限定されず、例えば、Ｐ成分添加工程は、焼成工程よりも後のタイミングで行ってもよい。
【００８５】
＜焼成工程＞
焼成工程では、第１の固体および反応性イオン性物質を含む組成物に対し焼成処理を施す。
【００８６】
特に、本実施形態では、Ｐ成分添加工程の後に焼成工程を行う。
【００８７】
焼成処理における焼成温度は、特に限定されないが、１５０℃以上１１００℃以下であるのが好ましく、２００℃以上１０００℃以下であるのがより好ましく、２５０℃以上９５０℃以下であるのがさらに好ましい。
【００８８】
これにより、自然水用肥料からの各成分の溶解性をさらに好適に調整することができる。
【００８９】
焼成処理の処理時間は、特に限定されないが、０．５時間以上１００時間以下であるのが好ましく、１．５時間以上９０時間以下であるのがより好ましく、２時間以上８０時間以下であるのがさらに好ましい。
【００９０】
これにより、自然水用肥料からの各成分の溶解性をさらに好適に調整することができる。
【００９１】
＜Ｎ成分添加工程＞
Ｎ成分添加工程では、窒素系の肥料成分を添加する。
【００９２】
窒素系の肥料成分としては、例えば、尿素、石灰窒素、硝酸ナトリウム、硝酸アンモニウム、硫酸アンモニウム等が挙げられ、これらから選択される１種または２種以上を組み合わせて用いることができる。
【００９３】
窒素系の肥料成分の添加量は、特に限定されないが、最終的に得られる自然水用肥料中において、リン原子１００質量部に対する窒素の含有量が以下の条件を満足するような量であるのが好ましい。すなわち、最終的に得られる自然水用肥料中におけるリン原子１００質量部に対する窒素の含有量は、特に限定されないが、１．０質量部以上３０．０質量部以下であるのが好ましく、２．０質量部以上２０．０質量部以下であるのがより好ましく、３．０質量部以上１０．０質量部以下であるのがさらに好ましい。
【００９４】
これにより、自然水用肥料中に含まれるリン原子と窒素原子とのバランスをより好適なものとすることができる。
【００９５】
窒素系の肥料成分は、固体状態で添加するものであってもよいし、溶液状態やペースト状態で添加するものであってもよい。
【００９６】
＜Ｐ成分添加工程で第１の固体に添加する組成物について＞
以下、Ｐ成分添加工程で第１の固体に添加する組成物、すなわち、リン系の肥料成分および反応性イオン性物質を含む組成物について詳細に説明する。
【００９７】
Ｐ成分添加工程で添加する組成物中に含まれるリン系の肥料成分は、特に限定されず、例えば、市販の肥料を用いてもよいが、以下の各工程を有する方法を経て得られたものであるのが好ましい。
【００９８】
すなわち、Ｐ成分添加工程で第１の固体に添加する組成物は、第１の固液分離工程で分離された第１の液体を析出剤と混合するとともにｐＨを上昇させ、重金属およびリンを含む第２の固体を析出させる第１の析出工程と、第２の固体を液体成分と分離する第２の固液分離工程と、第２の固体中に含まれるリンをアルカリ性の液体で溶解させる第２の溶解工程と、リンが溶解した第２の液体を、重金属を含む固体成分と分離する第３の固液分離工程とを有する方法により、分離されたものであるのが好ましい。
【００９９】
これにより、Ｐ成分添加工程で添加する組成物中に含まれるリン系の肥料成分も汚泥灰由来のものとすることができ、汚泥灰の利用効率をさらに高めることができる。また、このようなリン系の肥料成分（Ｐ成分添加工程で添加する組成物中に含まれるリン系の肥料成分）は、前述した第１の固体に含まれるリン成分に比べて、水に対する溶解性が高いものであるため、自然水用肥料全体としてのリン系の肥料成分の溶解性を好適に調整することができ、即効性と持続性とをより高いレベルで両立することができる。
【０１００】
特に、リン系の肥料成分は、第３の固液分離工程の後に、第２の液体を析出剤と混合するとともにｐＨを低下させ、リンを含む第３の固体を析出させる第２の析出工程をさらに有する方法を用いて得られたものであるのが好ましい。
【０１０１】
これにより、重金属を実質的にほぼ含まない純度の高いリン酸塩を得ることができ、当該リン酸塩を、Ｐ成分添加工程でリン系の肥料成分として好適に用いることができる。また、当該リン酸塩は、純度の高いものであるため、Ｐ成分添加工程で用いるリン系の肥料成分以外の用途にも好適である。また、リンを固体状物質であるリン酸塩（例えば、リン酸水素カルシウム２水和物、リン酸カルシウム等）として取り扱うことができ、保管や輸送等をより好適に行うことができる。
【０１０２】
＜第１の析出工程＞
第１の析出工程では、第１の固液分離工程で第１の固体から分離された第１の液体を、析出剤と混合するとともにｐＨを上昇させ、重金属およびリンを含む第２の固体を析出させる。特に、リンをリン酸塩（例えば、リン酸水素カルシウム２水和物、リン酸カルシウム等）として析出させる。
【０１０３】
これにより、後の工程における、重金属およびリン以外を含む物質の取り扱いが容易となる。また、重金属およびリン以外を含む物質中における重金属およびリン以外の成分の含有率を低下させることができ、リン回収工程における不純物の混入量を低下させることができる。
【０１０４】
また、このような条件でリン酸塩を析出させることにより、当該リン酸塩の核生成および成長を好適に制御することができ、当該リン酸塩を微結晶として析出させることができる。その結果、後の第２の溶解工程において、当該リン酸塩を溶解させやすくすることができ、リン（溶解状態）を重金属（固体状態）から好適に分離することができる。
【０１０５】
また、第１の液体は、通常、重金属およびリンとともに、Ａｌ、Ｍｇ等を含んでおり、これにより、本工程において、リン酸塩（特に、リン酸のカルシウム塩）の結晶の粗大化をより効果的に防止することができる。その結果、形成されるリン酸塩の結晶は、比較的不安定で、アルカリ性の液体で溶解しやすくなる。したがって、後の工程で、より高い選択性で、リン酸塩を溶解させることができる。
【０１０６】
本工程では、析出剤と混合するとともにｐＨを上昇させることができれば、どのような物質、組成物を用いてもよいが、ｐＨが１０以上のアルカリ性液体を用いるのが好ましい。
【０１０７】
これにより、混合物のｐＨをより好適に上昇させることができ、重金属およびリンを含む第２の固体をより効率よく析出させることができる。また、後の第２の固液分離工程の完了前にリンや重金属が不本意に再溶解してしまうことをより確実に防止することができる。また、本工程において析出する析出物中に含まれるリン酸塩の結晶が粗大化することをより効果的に防止することができる。
【０１０８】
析出剤は、リン酸塩等の析出を促進する機能を有していればよく、例えば、ＣａＣｌ２、Ｃａ（ＯＨ）２、ＣａＣＯ３等のＣａ系物質、Ａｌ塩等のＡｌ系物質、Ｆｅ塩等のＦｅ系物質、Ｍｇ塩等のＭｇ系物質等を用いることができるが、Ｃａ系物質を用いるのが好ましい。これにより、本工程で、リンをリン酸のカルシウム塩（例えば、リン酸水素カルシウム２水和物、リン酸カルシウム等）として析出させることができ、後の工程をより好適に行うことができる。
【０１０９】
本工程では、ｐＨが１０以上のアルカリ性液体を用いるのが好ましいが、当該アルカリ性液体のｐＨは、特に限定されないが、１１以上であるのがより好ましく、１２以上１４以下であるのがさらに好ましい。
【０１１０】
これにより、前述したような効果がより顕著に発揮されるとともに、当該アルカリ性液体を容易かつ安定的に入手または調製することができる。
【０１１１】
また、本工程で、アルカリ性カルシウム化合物（イオン性物質）を用いるのが好ましく、ＣａＣｌ２、Ｃａ（ＯＨ）２、ＣａＣＯ３および、Ａｌ、Ｍｇ、Ｆｅ成分を持つ塩化物よりなる群から選択される１種または２種以上を用いるのがより好ましく、ＣａＣｌ２、Ｃａ（ＯＨ）２およびＣａＣＯ３よりなる群から選択される１種または２種以上を用いるのがさらに好ましく、ＣａＣｌ２を用いるのがもっとも好ましい。
【０１１２】
これらのカルシウム化合物は、析出剤としてより好適に機能する。したがって、リン酸のカルシウム塩の一部となるカルシウム成分を系内に効率よく供給しつつ、混合物のｐＨを好適に調整することができる。その結果、本工程で、第１の液体に混合される物質の使用量を抑制し、本工程を効率よく進行させることができる。また、本工程での混合物中における、カルシウム含有率とｐＨとのバランスを好適に調整することができ、重金属およびリンの析出効率を向上させつつ、第１の液体中における不純物の含有率をより低くすることができる。また、後の第２の固液分離工程の完了前にリンや重金属が不本意に再溶解してしまうことをより確実に防止することができる。
【０１１３】
本工程の終了時における液相のｐＨは、特に限定されないが、１．０以上１２以下であるのが好ましく、１．５以上９．０以下であるのがより好ましく、２．０以上８．０以下であるのがさらに好ましい。
【０１１４】
これにより、後の第２の固液分離工程の完了前にリンや重金属が不本意に再溶解してしまうことをより確実に防止することができる。
【０１１５】
また、ｐＨの上昇に用いる材料の使用量が必要以上に多くなることを防止しつつ、液相中に残存するリン、重金属の量をより少なくすることができる。
【０１１６】
また、粒径が適度に小さく、不安定なリン酸塩の結晶を多く含む析出物を得ることができる。その結果、後の第２の溶解工程で、リン酸塩をより効率よく溶解させることができる。
【０１１７】
これに対し、本工程の終了時における液相のｐＨが低すぎると、リンの析出率が低下して最終的なリンの回収率が低下する。
【０１１８】
また、本工程の終了時における液相のｐＨが高すぎると、本工程で得られる析出物（第２の固体）中に含まれるリンのアルカリ性の液体への溶解度、溶解速度が低くなり、最終的なリンの回収率が低下する。
【０１１９】
図２は、第１の析出工程の終了時における液相のｐＨと、最終的なリンの回収率との関係を模式的に示す図である。
【０１２０】
本工程では、以下の条件を満足するように、カルシウムを加えるのが好ましい。すなわち、本工程の終了時における系内のリンの物質量をＸＰ［ｍｏｌ］、カルシウムの物質量をＸＣａ［ｍｏｌ］としたとき、１．０≦ＸＣａ／ＸＰ≦４．０の関係を満足するのが好ましく、１．３≦ＸＣａ／ＸＰ≦３．０の関係を満足するのがより好ましく、１．５≦ＸＣａ／ＸＰ≦２．５の関係を満足するのがさらに好ましい。
【０１２１】
これにより、第１の液体中に含まれていたリンをリン酸のカルシウム塩としてより好適に析出させること（例えば、ほぼ１００％析出させること）ができ、溶解状態で液相中に残存するリンの割合を特に低くさせることができる。また、本工程において析出する析出物中に含まれるリン酸のカルシウム塩の結晶が粗大化することをより効果的に防止することができる。
【０１２２】
＜第２の固液分離工程＞
第２の固液分離工程では、リンおよび重金属を含む第２の固体を、液体成分と分離する。
【０１２３】
これにより、高濃度のリンおよび重金属を含む固体（第２の固体）と、重金属を実質的に含まない液相とに分離することができる。また、一般に、液相中に含まれるリンの含有量は十分に少ない。
【０１２４】
このような液相（すなわち、重金属を実質的に含まず、リンの含有量が十分に少ない液相）は、環境に対する負荷が小さく、排水しても問題がない。また、固液分離された液相は、前記工程に再利用してもよい。これにより、カルシウムを比較的高い含有率で含む液体を再利用することができ、資源のさらなる有効利用の観点から好ましい。
【０１２５】
固液分離の方法は、特に限定されないが、例えば、デカンテーション、ろ過、遠心分離等が挙げられ、複数の方法を組み合わせて行ってもよい。
【０１２６】
また、本工程では、必要に応じて、一旦分離された固相を水等により洗浄してもよい。
固液分離された液相中におけるリンの含有率は、特に限定されないが、１０００ｐｐｍ以下であるのが好ましく、１００ｐｐｍ以下であるのがより好ましく、１０ｐｐｍ以下であるのがさらに好ましい。
【０１２７】
固液分離された液相中における重金属の含有率は、特に限定されないが、１００００ｐｐｍ以下であるのが好ましく、１０００ｐｐｍ以下であるのがより好ましく、０．１ｐｐｍ以下であるのがさらに好ましい。
【０１２８】
＜第２の溶解工程＞
第２の溶解工程では、第２の固体中に含まれるリンをアルカリ性の液体で溶解させる。
【０１２９】
このようにアルカリ性の液体を用いることにより、第２の固体中に含まれる重金属の溶解を防止しつつ、リンを選択的に溶解させることができる。特に、前述したように、第１の析出工程では、所定の条件でリン酸塩を析出させているため、当該リン酸塩の核生成および成長が好適に制御され、当該リン酸塩がアルカリに溶解しやすい状態になっている。その一方で、重金属は、一般に、アルカリ性の液体には、溶解しにくい。その結果、肥料等に利用可能な有用物質としてのリン（特に、Ｐ成分添加工程で好適に用いることができるリン系の肥料成分）と、重金属とを好適に分離することができる。また、最終的な固体廃棄物（産業廃棄物）を少なくすることができる。
【０１３０】
本工程で用いるアルカリ性の液体のｐＨは、特に限定されないが、１０以上であるのが好ましく、１１以上１４以下であるのがより好ましく、１２以上１４以下であるのがさらに好ましい。
【０１３１】
これにより、重金属の再溶解を防止しつつ、リン（リン酸塩）をより効率よく溶解させることができる。また、後の第３の固液分離工程の完了前にリンが不本意に析出してしまうことをより確実に防止することができる。
【０１３２】
アルカリ性の液体は、液体全体としてアルカリ性を呈するものであればよく、アルカリ性の液体中に含まれるアルカリ性物質としては、例えば、ＮａＯＨ、ＫＯＨ、Ｍｇ（ＯＨ）２、Ｃａ（ＯＨ）２、Ａｌ（ＯＨ）３等の金属水酸化物、ＣａＣＯ３、ＭｇＣＯ３等の金属炭酸塩、アンモニア、トリエチルアミン、アニリン等のアミン系物質等が挙げられる。
【０１３３】
中でも、本工程で用いるアルカリ性の液体は、アルカリ性物質として、金属水酸化物を含んでいるのが好ましく、アルカリ金属の水酸化物を含んでいるのがより好ましく、ＮａＯＨを含んでいるのがさらに好ましい。
【０１３４】
これにより、重金属の再溶解をより効果的に防止しつつ、第２の固体中に含まれるリンをより効率よく溶解させることができる。また、このようなアルカリ性物質は、安価でかつ入手が容易であり、コスト削減、安定的な処理等の観点からも好ましい。
【０１３５】
本工程の終了時における液相のｐＨは、特に限定されないが、１０以上であるのが好ましく、１１以上１４以下であるのがより好ましく、１２以上１４以下であるのがさらに好ましい。
【０１３６】
これにより、重金属の再溶解をより効果的に防止しつつ、第２の固体中に含まれるリンをより効率よく溶解させることができ、ｐＨの上昇に用いる材料の使用量が必要以上に多くなることを防止しつつ、液相中に残存するリンの量をより少なくすることができる。また、後の第３の固液分離工程の完了前にリンが不本意に析出してしまうことや重金属が不本意に溶解してしまうことをより確実に防止することができる。
【０１３７】
＜第３の固液分離工程＞
第３の固液分離工程では、リンが溶解した第２の液体を、重金属を含む固体成分と分離する。
【０１３８】
これにより、リンと重金属とを分離することができる。また、厳重な処理が求められる重金属を固体として取り扱うことができるため、重金属の取り扱いが容易となる。また、重金属を含む材料の体積を大幅に減少させることができるため、例えば、産業廃棄物として処理する場合であってもその処理が容易となる。また、分離された液相は、重金属を実質的に含んでいないため、産業廃棄物として処理する必要がない。
【０１３９】
固液分離の方法は、特に限定されないが、例えば、デカンテーション、ろ過、遠心分離等が挙げられ、複数の方法を組み合わせて行ってもよい。
【０１４０】
また、本工程では、必要に応じて、一旦分離された固相を水等により洗浄してもよい。
これにより、固体中のリンの含有率をより低くすることができる。
【０１４１】
なお、固相の洗浄に用いた液体は、回収後、先の固液分離により得られた液相と合わせてもよい。
【０１４２】
固液分離された固相中におけるリンの量は、特に限定されないが、原料として用いる汚泥灰（すなわち、第１の溶解工程に供される汚泥灰）のリン含有量の３０質量％以下であるのが好ましく、１０質量％以下であるのがより好ましく、２質量％以下であるのがさらに好ましい。また、固液分離された固相中におけるリン含有量は５０質量％以上が好ましく、９０質量％以上であるのがより好ましく、９９質量％以上であるのがさらに好ましい。
【０１４３】
固液分離された液相中における重金属の含有率は、特に限定されないが、１０００ｐｐｍ以下であるのが好ましく、１０ｐｐｍ以下であるのがより好ましく、０．０１ｐｐｍ以下であるのがさらに好ましい。
【０１４４】
＜第２の析出工程＞
本実施形態では、前述した第３の固液分離工程の後に、第２の液体を析出剤と混合するとともにｐＨを低下させ、リンを含む第３の固体を析出させる第２の析出工程をさらに有している。
【０１４５】
これにより、重金属を実質的にほぼ含まない純度の高いリン酸塩を第３の固体として得ることができ、当該リン酸塩を、Ｐ成分添加工程でリン系の肥料成分として好適に用いることができる。また、当該リン酸塩は、純度の高いものであるため、Ｐ成分添加工程で用いるリン系の肥料成分以外の用途にも好適である。また、リンを固体状物質であるリン酸塩（例えば、リン酸水素カルシウム２水和物、リン酸カルシウム等）として取り扱うことができ、保管や輸送等をより好適に行うことができる。
【０１４６】
本工程では、析出剤と混合するとともにｐＨを下降させることができれば、どのような物質、組成物を用いてもよいが、ｐＨが−１．０以上２．０以下の酸性液体を用いるのが好ましい。
【０１４７】
これにより、混合物のｐＨを好適に低下させることができ、リンを含む第３の固体をより効率よく析出させることができる。また、後の第４の固液分離工程の完了前にリンが不本意に再溶解してしまうことをより確実に防止することができる。
【０１４８】
本工程では、ｐＨが−１．０以上２以下の酸性液体を用いるのが好ましいが、当該酸性液体のｐＨは、−０．５以上１．３以下であるのがより好ましく、０．０以上１．０以下であるのがさらに好ましい。
【０１４９】
これにより、前述したような効果がより顕著に発揮されるとともに、当該酸性液体を容易かつ安定的に入手または調製することができる。
【０１５０】
本工程では、析出剤として、リン酸塩等の析出を促進する機能を有するものを用いればよいが、アルカリ金属および／または第２族元素の水酸化物および／または塩である反応性イオン性物質を用いるのが好ましい。
【０１５１】
これにより、アルカリ溶液での溶解性能を調節可能になり、さらに、リン酸塩を、肥料等に特に有用なリン酸金属塩として得ることができる。また、自然水用肥料中に含まれるリン成分等の溶解性をより好適に高めることができる。
【０１５２】
特に、反応性イオン性物質は、Ｎａおよび／またはＣａを含む水酸化物および／または塩であるのが好ましい。
これにより、前述したような効果がより顕著に発揮される。
【０１５３】
中でも、本工程では、Ｎａ２ＣＯ３、ＮａＯＨ、ＣａＣＯ３、Ｃａ（ＯＨ）２、ＣａＣｌ２およびＮａＣｌよりなる群から選択される１種または２種以上を用いるのが好ましい。
【０１５４】
これにより、混合物のｐＨを好適に調整することができる。その結果、本工程で、第２の液体に混合される物質の使用量を抑制し、本工程を効率よく進行させることができる。また、リンの析出効率を向上させつつ、第３の固体中における不純物の含有率をより低くすることができる。また、後の第４の固液分離工程の完了前にリンが不本意に再溶解してしまうことをより確実に防止することができる。また、自然水用肥料中に含まれるリン成分等の溶解性をさらに好適に調整することができる。
【０１５５】
特に、最終的に得られる自然水用肥料を、リンの溶解性塩（リン酸系化合物のアルカリ金属塩および／または第２族元素塩）として、ＮａまたはＣａを含む塩を含むものと据えることができる。このような塩としては、例えば、ＮａｘＰｙＯｚ、ＣａｘＰｙＯｚで表される塩（式中、ｘ，ｙ，ｚはそれぞれ１以上の整数である。）やＣａＨＰＯ４、Ｃａ（Ｈ２ＰＯ４）２、ＮａＨ２ＰＯ４、Ｎａ２ＨＰＯ４等のリン酸水素系化合物の塩等が挙げられる。中でも、当該塩として、Ｎａ３ＰＯ４、Ｎａ４Ｐ２Ｏ７、Ｃａ３（ＰＯ４）２よりなる群から選ばれる１種または２種以上を含むのが好ましい。
【０１５６】
また、反応性イオン性物質としては、Ｎａを含む水酸化物および／または塩と、Ｃａを含む水酸化物および／または塩とを併用するのが好ましい。
【０１５７】
これにより、最終的に得られる自然水用肥料を、リン酸系化合物のナトリウム塩と、リン酸系化合物のカルシウム塩との両方を含むものとすることができる。リン酸系化合物のナトリウム塩と、リン酸系化合物のカルシウム塩とは、水に対する溶解性が異なるため、これらを組み合わせることで、自然水に対する溶解性の調整をより好適に行うことができる。例えば、自然水への適用後の初期段階におけるリン成分（溶解性塩）の溶出量を比較的高いものとしつつ、自然水への適用後から比較的長期間経過した後のリン成分（溶解性塩）の溶出量も比較的高くすることができる。
【０１５８】
本工程の終了時における液相のｐＨは、特に限定されないが、２．０以上１２．０以下であるのが好ましく、２．５以上１０．０以下であるのがより好ましく、３．０以上８．０以下であるのがさらに好ましい。
【０１５９】
これにより、後の第４の固液分離工程の完了前にリンが不本意に再溶解してしまうことをより確実に防止することができる。また、ｐＨの上昇に用いる材料の使用量が必要以上に多くなることを防止しつつ、液相中に残存するリンの量をより少なくすることができる。
【０１６０】
本工程では、以下の条件を満足するように、カルシウムを加えるのが好ましい。すなわち、本工程の終了時における系内のリンの物質量をＸＰ［ｍｏｌ］、カルシウムの物質量をＸＣａ［ｍｏｌ］としたとき、１．０≦ＸＣａ／ＸＰ≦４．０の関係を満足するのが好ましく、１．３≦ＸＣａ／ＸＰ≦３．０の関係を満足するのがより好ましく、１．５≦ＸＣａ／ＸＰ≦２．５の関係を満足するのがさらに好ましい。
【０１６１】
これにより、第２の液体中に含まれていたリンをリン酸のカルシウム塩としてより好適に析出させることができ、溶解状態で液相中に残存するリンの割合を特に低くさせることができる。
【０１６２】
＜第４の固液分離工程＞
本実施形態では、前述した第２の析出工程の後に、リンを含む第３の固体（固相）と液体成分（液相）とを分離する第４の固液分離工程を有している。
【０１６３】
これにより、リンを含む材料を固体として扱うことができ、その取扱いが容易となる。なお、分離された液相は、重金属を実質的に含んでいないため、産業廃棄液として処理する必要がない。また、分離された液相は、リンの含有率が十分に低いため、当該液相を廃棄しても、有用資源の有効利用の観点から不利ではない。また、分離された第３の固体は、リン酸塩を高純度で含み、重金属の含有率が極めて低いため、肥料等（特に、Ｐ成分添加工程で添加するリン系の肥料成分）に好適に用いることができる。特に、後処理等を行わなくても、また、後処理を行う場合であっても、簡易な処理で、肥料等に好適に用いることができる。
【０１６４】
固液分離の方法は、特に限定されないが、例えば、デカンテーション、ろ過、遠心分離等が挙げられ、複数の方法を組み合わせて行ってもよい。
【０１６５】
また、本工程では、必要に応じて、一旦分離された固相を水等により洗浄してもよい。
これにより、固体中のイオン（陽イオンおよび陰イオン）の含有率をより低くすることができる。
【０１６６】
なお、固相の洗浄に用いた液体は、回収後、先の固液分離により得られた液相と合わせてもよい。
【０１６７】
固液分離された固相（第２の固体）中における重金属の含有率は、特に限定されないが、１０００ｐｐｍ以下であるのが好ましく、５００ｐｐｍ以下であるのがより好ましく、１０ｐｐｍ以下であるのがさらに好ましい。
【０１６８】
図８に、本発明の自然水用肥料の製造方法の具体的な一例のフローチャートを示す。
【０１６９】
［自然水用肥料］
次に、本発明の自然水用肥料について説明する。
【０１７０】
本発明の自然水用肥料は、汚泥灰を原料とし、リン（Ｐ）とケイ素（Ｓｉ）と鉄（Ｆｅ）とを含み、重金属の含有率が１０００ｐｐｍ以下であることを特徴とする。
【０１７１】
これにより、汚泥灰を有効利用しつつ、リン、ケイ素および鉄を含み、かつ、重金属の含有率が十分に低い自然水用肥料を提供することができる。特に、肥料成分の溶出速度が好適に制御された自然水用肥料を提供することができる。
【０１７２】
このような本発明の自然水用肥料は、前述した方法により好適に製造することができる。
【０１７３】
本発明の自然水用肥料中における重金属の含有率は、５０００ｐｐｍ以下であればよいが、５００ｐｐｍ以下であるのが好ましく、１００ｐｐｍ以下であるのがより好ましく、１０ｐｐｍ以下であるのがさらに好ましい。
これにより、前述した効果がより顕著に発揮される。
【０１７４】
本発明の自然水用肥料中における重金属の溶解濃度は、１ｐｐｍ以下であるのが好ましく、１００ｐｐｂ以下であるのがより好ましい。
これにより、前述した効果がより顕著に発揮される。
【０１７５】
本発明の自然水用肥料中におけるリン（Ｐ）の含有率は、特に限定されないが、１．０質量％以上２０質量％以下であるのが好ましく、１．５質量％以上９．０質量％以下であるのがより好ましく、２．０質量％以上８．０質量％以下であるのがさらに好ましい。
【０１７６】
これにより、自然水用肥料が適用される自然水を、過剰に富栄養化させることをより効果的に防止しつつ、より適切な濃度でかつより長期間にわたって富栄養化させることができる自然水用肥料を提供することができる。また、自然水用肥料中における他の栄養成分とのバランスをより好適なものに調整しやすくなる。
【０１７７】
本発明の自然水用肥料中におけるケイ素（Ｓｉ）の含有率は、特に限定されないが、ケイ素の含有率が１０質量％以上５０質量％以下であるのが好ましく、１５質量％以上４５質量％以下であるのがより好ましく、２０質量％以上４０質量％以下であるのがさらに好ましい。
【０１７８】
これにより、自然水用肥料が適用される自然水を、過剰に富栄養化させることをより効果的に防止しつつ、より適切な濃度でかつより長期間にわたって富栄養化させることができる自然水用肥料を提供することができる。また、自然水用肥料中における他の栄養成分とのバランスをより好適なものに調整しやすくなる。
【０１７９】
本発明の自然水用肥料中における鉄（Ｆｅ）の含有率は、特に限定されないが、鉄の含有率が１．０質量％以上５０質量％以下であるのが好ましく、４．０質量％以上１２質量％以下であるのがより好ましく、５．０質量％以上１０質量％以下であるのがさらに好ましい。
【０１８０】
これにより、自然水用肥料が適用される自然水を、過剰に富栄養化させることをより効果的に防止しつつ、より適切な濃度でかつより長期間にわたって富栄養化させることができる自然水用肥料を提供することができる。また、自然水用肥料中における他の栄養成分とのバランスをより好適なものに調整しやすくなる。
【０１８１】
特に、上記３成分が、いずれも、上記の含有率についての条件を満足するのが好ましい。
【０１８２】
これにより、各成分のバランスがより好適なものとなり、前述した効果がより顕著に発揮される。
【０１８３】
本発明の自然水用肥料中におけるリンの含有率をＸＰ［質量％］、本発明の自然水用肥料中におけるケイ素の含有率をＸＳｉ［質量％］としたとき、１．０≦ＸＳｉ／ＸＰ≦５０．０の関係を満足するのが好ましく、３．０≦ＸＳｉ／ＸＰ≦３０．０の関係を満足するのがより好ましく、４．０≦ＸＳｉ／ＸＰ≦１５．０の関係を満足するのがさらに好ましい。
【０１８４】
これにより、自然水用肥料中におけるリンの含有率とケイ素の含有率とのバランスがより好適なものとなる。
【０１８５】
本発明の自然水用肥料中におけるリンの含有率をＸＰ［質量％］、本発明の自然水用肥料中における鉄の含有率をＸＦｅ［質量％］としたとき、０．９≦ＸＦｅ／ＸＰ≦５０．０の関係を満足するのが好ましく、１．０≦ＸＦｅ／ＸＰ≦３０．０の関係を満足するのがより好ましく、１．２≦ＸＦｅ／ＸＰ≦１５．０の関係を満足するのがさらに好ましい。
【０１８６】
これにより、自然水用肥料中におけるリンの含有率と鉄の含有率とのバランスがより好適なものとなる。
【０１８７】
特に、ＸＳｉ／ＸＰ、ＸＦｅ／ＸＰ、の両方の条件を満足するのが好ましい。
これにより、各成分のバランスがより好適なものとなり、前述した効果がより顕著に発揮される。
【０１８８】
自然水用肥料中における、Ｎａの含有率をＸＮａ［ｍｏｌ％］、自然水用肥料中におけるＣａの含有率をＸＣａ［ｍｏｌ％］としたとき、０．０１≦ＸＣａ／ＸＮａ≦１００の関係を満足するのが好ましく、０．１≦ＸＣａ／ＸＮａ≦１０の関係を満足するのがより好ましい。
これにより、上述した効果がより顕著に発揮される。
【０１８９】
また、自然水用肥料中におけるＦｅの含有率とＡｌの含有率との和をＸＡ［質量％］、自然水用肥料中におけるアルカリ金属の含有率と第２族元素の含有率との和をＸＢ［質量％］としたとき、０．０１≦ＸＢ／ＸＡ≦２０の関係を満足するのが好ましく、０．１≦ＸＢ／ＸＡ≦１０の関係を満足するのがより好ましく、０．５≦ＸＢ／ＸＡ≦３の関係を満足するのがさらに好ましい。
【０１９０】
これにより、長期間にわたってさらに好適に肥料成分を溶出することができ、自然水用肥料としての効果を長期間にわたってさらに好適に発揮することができる。
【０１９１】
自然水用肥料は、いかなる形状であってもよいが、粒状をなしているのが好ましい。
これにより、自然水用肥料の取り扱いがより容易となる。
【０１９２】
自然水用肥料が粒状をなしている場合、自然水用肥料が用いられる目的および環境によって、粒径を調節することができる。自然水用肥料の粒径や、自然水中への投与形態を変えることによって、溶出期間、即効性と持続性とのバランス等をより好適に調節することができる。
【０１９３】
自然水用肥料が粒状をなす場合、要求される自然水用肥料の持続時間等によって異なるが、その平均粒径は、１μｍ以上１．０ｍ以下であるのが好ましく、２ｍｍ以上５００ｍｍ以下であるのがより好ましい。
【０１９４】
これにより、自然水中における自然水用肥料の溶解速度、即効性と持続性とのバランス等をより好適に調整することができる。
【０１９５】
自然水用肥料の自然水中への投与形態は、自然水と接触する状態で投与されるものであれば特に限定されず、例えば、自然水用肥料をそのまま自然水中に直接投入すること、自然水用肥料を土または砂利等に混ぜて海底等に敷設すること等により投与される。
【０１９６】
また、自然水用肥料は、自然水用肥料の大きさよりも小さい開口部を有する容器に収容した状態で、自然水に適用してもよい。
【０１９７】
これにより、例えば、水流等の影響で、固体状の自然水用肥料が必要以上に広範囲に拡散してしまい、所望の領域において十分な効果が得られなくなってしまうことをより確実に防止することができる。
前記容器としては、例えば、メッシュを有する袋体を用いてもよい。
【０１９８】
袋体の構成材料は、特に限定されないが、鉄やポリ乳酸等の生分解性材料であるのが好ましい。
【０１９９】
また、自然水用肥料は、例えば、護岸ブロック、消波ブロック、人工魚礁、堤防等の、自然水に接した状態で設置される構造体、特に、コンクリート製の大型固定物または建造物の全体または一部に含まれた状態で用いられるものであってもよい。
【０２００】
これにより、自然水用肥料が海流、水流等で流されることがより効果的に防止される。また、コンクリート等に含まれることによって、徐々に溶解する性質をさらに効果的に発揮することができ、さらに長期間にわたって効果を持続させることができる。
【０２０１】
自然水用肥料は、前記構造体の全体に含まれていてもよいし、前記構造体の一部（ただし、自然水と接触し得る部位）のみに含まれていてもよい。
【０２０２】
構造体を製造する際に、原料となるコンクリート等に混合することにより、自然水用肥料が混合された構造体とすることができる。
【０２０３】
また、前記構造体は、その表面に、自然水用肥料を含む組成物を付着させたものであってもよい。また、自然水用肥料（前記構造体）は、自然水と接触し得るものであれば、地中に埋設して用いるものであってもよい。
【０２０４】
これにより、例えば、自然水に接触し得る部位にすでに設置されている構造体や、すでに製造された設置前の構造体（例えば、設置準備中の構造体等）等にも、好適に適用することができ、コストや手間の観点からも有利である。また、肥料成分の溶出が進み、自然水用肥料としての効果が低下してきた場合にも、自然水用肥料を含む組成物を再付着させることにより、所望の期間だけ、自然水用肥料を延長させることができる。また、自然水に適用した場合の肥料成分の溶出量や海藻等の生育条件によって、自然水用肥料を含む組成物の付着量や組成物の組成の調整を行うことができ、より好ましい環境を作り上げることができる。また、万が一、肥料成分の溶出量が過剰となった場合に、残存する自然水用肥料の回収も比較的容易に行うことができる。
【０２０５】
また、母材となる構造体への、自然水用肥料を含む組成物の付着は、例えば、塗装法により好適に行うことができる。
【０２０６】
以上、本発明の好適な実施形態について説明したが、本発明は、これらに限定されるものではない。
【０２０７】
例えば、本発明の自然水用肥料の製造方法は、前述した工程以外の工程（例えば、前処理工程、中間処理工程、後処理工程等）を有していてもよい。
【０２０８】
より具体的には、例えば、汚泥灰の処理物の構成成分の少なくとも一部（例えば、リン成分）を易溶化する工程を有していてもよい。
【０２０９】
また、前述した実施形態では、反応性イオン性物質添加工程とともに還元工程を有する場合に、自然水用肥料中に含まれるリン成分等の溶解性をより好適に高めることができるとともに、鉄、ケイ素についての溶出速度も好適に制御することができるものとして説明したが、反応性イオン性物質添加工程を省略した場合、すなわち、少なくとも、第１の溶解工程と第１の固液分離工程と還元工程と焼成工程とを有する方法により、肥料成分、特に、鉄成分およびケイ素成分の溶解性が好適に調整された自然水用肥料を提供することができる。（ただし、還元工程には還元剤を添加する工程を含む。）
【０２１０】
これにより、自然水用肥料中に含まれる肥料成分の溶解性をより好適に高めることができる。
【０２１１】
また、本発明の自然水用肥料の製造方法は、第１の溶解工程と、第１の固液分離工程と、反応性イオン性物質添加工程と、焼成工程とを有していればよく、他の工程は有していなくてもよい。
【０２１２】
また、前述した実施形態では、反応性イオン性物質を第２の析出工程で用いることにより、Ｐ成分添加工程で、第１の固体に対して、反応性イオン性物質を添加する場合について代表的に説明したが、反応性イオン性物質は、これ以外の形態で、第１の固体に添加してもよい。例えば、本発明の自然水用肥料の製造方法は、Ｐ成分添加工程を有さず、第１の固液分離工程で分離された第１の固体に対して、反応性イオン性物質を直接添加してもよい。
【０２１３】
また、本発明の自然水用肥料の製造方法は、第１の溶解工程と、第１の固液分離工程と、イオン性物質添加工程と、焼成工程とをこの順番で有していればよく、その他の工程の順番は、前述した実施形態で説明したものに限定されず、順番を入れ替えて行ってもよい。例えば、Ｐ成分添加工程を焼成工程の後に有してもよい。
【０２１４】
また、本発明の自然水用肥料は、汚泥灰を原料とし、リンとケイ素と鉄とを含み、重金属の溶出率が１０００ｐｐｍ以下であればよく、前述した方法で製造されたものに限定されない。
【実施例】
【０２１５】
以下、本発明を具体的な実施例に基づいて詳細に説明するが、本発明はこれらに限定されるものではない。【０２１６】
《１》自然水用肥料の製造
（実施例１）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０２１７】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０２１８】
６０分間撹拌を行った後、ろ紙を濾過器にセットし、固相である第１の固体と、液相である第１の液体とを、固液分離した（第１の固液分離工程）。【０２１９】
５００ｍＬメスフラスコを用いて、固液分離した濾液（液相）である第１の液体をメスアップし、サンプル液をした。【０２２０】
サンプル液を希釈し、モリブデン青吸光度法にてリン濃度を測定し、測定結果から、リンの溶出率を算出した。溶出液の分析には、ＵＶ分光分析器を用いた。【０２２１】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０２２２】
次に、第１の固体１００質量部に対し、１５質量部の割合で、反応性イオン性物質としての炭酸ナトリウムを添加した（反応性イオン性物質添加工程）。【０２２３】
その後、焼成処理を施した（焼成工程）。焼成処理は、まず、室温から２００℃までは昇温速度：１０℃／分で昇温し、２００℃で２時間保持し、次いで、８００℃（最高焼成温度）まで昇温速度：２０℃／分で昇温し、８００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０２２４】
（実施例２〜５）
第１の固体１００質量部に対して添加する炭酸ナトリウム（反応性イオン性物質）の割合を、表１に示すように変更した以外は、前記実施例１と同様にして、自然水用肥料を製造した。【０２２５】
（実施例６）
前記実施例１と同様にして第１の液体を用いて調製したサンプル液に対し、溶出したリンの物質量とカルシウムの物質量との比が１：２となるように塩化カルシウムを添加し、１ＭのＮａＯＨ溶液を添加しながら、ｐＨメーターを用いてｐＨを測定し、撹拌を行いながらリンおよび重金属を析出させた（第１の析出工程）。このとき、リンは、主にリン酸塩として析出した。【０２２６】
ｐＨを４に調整した後、さらに３０分撹拌し、その後、ろ紙を濾過機にセットし、真空ポンプを用いて固液分離を行った（第２の固液分離工程）。【０２２７】
５００ｍＬメスフラスコを用いて、固液分離した濾液（液相）をメスアップした。
メスアップした濾液を特定の割合で希釈し、モリブデン青吸光度法によりリン濃度を測定し、測定結果から、リンの析出率を算出した。リン濃度の測定には、ＵＶ分光分析器を用いた。【０２２８】
また、ＩＣＰ−ＡＥＳ、ＩＣＰ−ＭＳを用いて濾液中の金属・重金属の濃度を求め、金属・重金属について、固相に含まれる量と液相に含まれる量とを算出した。【０２２９】
また、第２の固液分離工程で得られた固相については、１０５℃で２時間乾燥した後に、粉末にし、ＸＲＤによる分析も行った。【０２３０】
第２の固液分離工程で得られた固相を、乾燥した後、２００ｍＬの１．０ＭのＮａＯＨ水溶液が入っている三角フラスコに投入し、６０℃で２０分間撹拌した。これにより、リンを再溶出させた（第２の溶解工程）。【０２３１】
リンが溶解した第２の液体（液相）をろ紙で固液分離し、重金属を含む固体成分（固相）と分離した（第３の固液分離工程）。【０２３２】
次に、固液分離した第２の液体に対し、第２の液体中のリンの物質量と、添加するカルシウムの物質量との比が１：２となるように塩化カルシウムを添加し、１Ｍの塩酸を添加しながら、ｐＨメーターを用いてｐＨを測定し、撹拌を行いながら、リン酸のカルシウム塩を析出させた（第２の析出工程）。本工程は、液温が２０℃以上８０℃以下となるようにして行った。【０２３３】
ｐＨを２．０〜１２の間で調整しながら、さらに６０分間撹拌した後、固液分離を行い、主としてリン酸のカルシウム塩で構成された固体（第３の固体）を得た（第４の固液分離工程）。【０２３４】
その後、第１の固液分離工程で分離された第１の固体に対し、リン系の肥料成分として第４の固液分離工程で得られた第３の固体を所定の割合で添加した（Ｐ成分添加工程）。  【０２３５】
その後、焼成処理を施した（焼成工程）。焼成処理は、まず、室温から２００℃までは昇温速度：１０℃／分で昇温し、２００℃で２時間保持し、次いで、８００℃（最高焼成温度）まで昇温速度：２０℃／分で昇温し、８００℃（最高焼成温度）で２時間保持し、次いで、２００℃まで、降温速度：５℃／分で降温し、２００℃で２時間保持し、その後、室温まで、降温速度：１０℃／分で降温することにより行った。【０２３６】
その後、窒素系の肥料成分としての硝酸ナトリウムを所定の割合で添加した（Ｎ成分添加工程）。
これにより、自然水用肥料を得た。【０２３７】
（実施例７〜１０）
第１の析出工程の終了時におけるｐＨを表１に示すように変更した以外は、前記実施例６と同様にして、自然水用肥料を製造した。【０２３８】
（実施例１１）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０２３９】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０２４０】
６０分間撹拌を行った後、ろ紙を濾過器にセットし、固相である第１の固体と、液相である第１の液体とを、固液分離した（第１の固液分離工程）。【０２４１】
５００ｍＬメスフラスコを用いて、固液分離した濾液（液相）である第１の液体をメスアップし、サンプル液をした。【０２４２】
サンプル液を希釈し、モリブデン青吸光度法にてリン濃度を測定し、測定結果から、リンの溶出率を算出した。溶出液の分析には、ＵＶ分光分析器を用いた。【０２４３】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０２４４】
次に、第１の固体１００質量部に対し、２５質量部の割合で、反応性イオン性物質としての水酸化ナトリウムを添加した（反応性イオン性物質添加工程）。【０２４５】
その後、焼成処理を施した（焼成工程）。焼成処理は、まず、室温から２００℃までは昇温速度：１０℃／分で昇温し、２００℃で２時間保持し、次いで、９００℃（最高焼成温度）まで昇温速度：２０℃／分で昇温し、９００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０２４６】
（実施例１２）
最高焼成温度を６００℃に変更した以外は、前記実施例１１と同様にして、自然水用肥料を製造した。【０２４７】
（実施例１３）
最高焼成温度を７００℃に変更した以外は、前記実施例１１と同様にして、自然水用肥料を製造した。【０２４８】
（実施例１４）
最高焼成温度を８００℃に変更した以外は、前記実施例１１と同様にして、自然水用肥料を製造した。【０２４９】
（実施例１５）
最高焼成温度を１０００℃に変更した以外は、前記実施例１１と同様にして、自然水用肥料を製造した。【０２５０】
（実施例１６）
最高焼成温度を１１００℃に変更した以外は、前記実施例１１と同様にして、自然水用肥料を製造した。【０２５１】
（実施例１７）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０２５２】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０２５３】
６０分間撹拌を行った後、ろ紙を濾過器にセットし、固相である第１の固体と、液相である第１の液体とを、固液分離した（第１の固液分離工程）。【０２５４】
５００ｍＬメスフラスコを用いて、固液分離した濾液（液相）である第１の液体をメスアップし、サンプル液をした。【０２５５】
サンプル液を希釈し、モリブデン青吸光度法にてリン濃度を測定し、測定結果から、リンの溶出率を算出した。溶出液の分析には、ＵＶ分光分析器を用いた。【０２５６】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０２５７】
次に、第１の固体１００質量部に対し、１０質量部の割合で、反応性イオン性物質としての炭酸カルシウムを添加した（反応性イオン性物質添加工程）。【０２５８】
その後、焼成処理を施した（焼成工程）。焼成処理は、まず、室温から２００℃までは昇温速度：１０℃／分で昇温し、２００℃で２時間保持し、次いで、９００℃（最高焼成温度）まで昇温速度：２０℃／分で昇温し、９００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０２５９】
（実施例１８）
第１の固体１００質量部に対して添加する炭酸カルシウム（反応性イオン性物質）の割合を２０質量部に変更した以外は、前記実施例１７と同様にして、自然水用肥料を製造した。【０２６０】
（実施例１９）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０２６１】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０２６２】
６０分間撹拌を行った後、ろ紙を濾過器にセットし、固相である第１の固体と、液相である第１の液体とを、固液分離した（第１の固液分離工程）。【０２６３】
５００ｍＬメスフラスコを用いて、固液分離した濾液（液相）である第１の液体をメスアップし、サンプル液をした。【０２６４】
サンプル液を希釈し、モリブデン青吸光度法にてリン濃度を測定し、測定結果から、リンの溶出率を算出した。溶出液の分析には、ＵＶ分光分析器を用いた。【０２６５】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０２６６】
次に、第１の固体１００質量部に対し、２５質量部の割合で、反応性イオン性物質としての水酸化ナトリウムを添加した（反応性イオン性物質添加工程）。【０２６７】
その後、焼成処理を施した（焼成工程）。焼成処理は、まず、室温から２００℃までは昇温速度：１０℃／分で昇温し、２００℃で２時間保持し、次いで、９００℃（最高焼成温度）まで昇温速度：２０℃／分で昇温し、９００℃（最高焼成温度）で１時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０２６８】
（実施例２０）
焼成工程の最高焼成温度（９００℃）での保持時間を３時間に変更した以外は、前記実施例１９と同様にして、自然水用肥料を製造した。【０２６９】
（実施例２１）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０２７０】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０２７１】
６０分間撹拌を行った後、ろ紙を濾過器にセットし、固相である第１の固体と、液相である第１の液体とを、固液分離した（第１の固液分離工程）。【０２７２】
５００ｍＬメスフラスコを用いて、固液分離した濾液（液相）である第１の液体をメスアップし、サンプル液をした。【０２７３】
サンプル液を希釈し、モリブデン青吸光度法にてリン濃度を測定し、測定結果から、リンの溶出率を算出した。溶出液の分析には、ＵＶ分光分析器を用いた。【０２７４】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０２７５】
次に、第１の固体１００質量部に対し、１０質量部の割合で、カーボンブラック（還元剤）を添加した（還元剤添加工程）。【０２７６】
次に、第１の固体１００質量部に対し、２０質量部の割合で、反応性イオン性物質としての水酸化ナトリウムを添加した（反応性イオン性物質添加工程）。【０２７７】
その後、焼成処理を施した（焼成工程）。焼成処理は、まず、窒素雰囲気で、室温から２００℃までは昇温速度：１０℃／分で昇温し、２００℃で２時間保持し、次いで、９００℃（最高焼成温度）まで昇温速度：２０℃／分で昇温し、９００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。
なお、本実施例では、反応性イオン性物質の添加量について、残渣のリン含有率（５質量％）をモルに換算して、反応性イオン性物質添加量もモルに換算して、その比率を示した。還元剤の量は、残渣の質量基準である。以下の各実施例についても同様である。【０２７８】
（実施例２２）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０２７９】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０２８０】
６０分間撹拌を行った後、ろ紙を濾過器にセットし、固相である第１の固体と、液相である第１の液体とを、固液分離した（第１の固液分離工程）。【０２８１】
５００ｍＬメスフラスコを用いて、固液分離した濾液（液相）である第１の液体をメスアップし、サンプル液をした。【０２８２】
サンプル液を希釈し、モリブデン青吸光度法にてリン濃度を測定し、測定結果から、リンの溶出率を算出した。溶出液の分析には、ＵＶ分光分析器を用いた。【０２８３】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０２８４】
次に、第１の固体１００質量部に対し、１０質量部の割合で、カーボンブラック（還元剤）を添加した（還元剤添加工程）。【０２８５】
次に、第１の固体のリン含有率を第１の固体の単位質量あたりモル（ｍｏｌ）に換算して、含有リンのモルに対して十分の１のモル割合で、反応性イオン性物質としての水酸化ナトリウムを添加した（反応性イオン性物質添加工程）。【０２８６】
その後、焼成処理を施した（焼成工程）。焼成処理は、まず、窒素雰囲気で、室温から２００℃までは昇温速度：１０℃／分で昇温し、２００℃で２時間保持し、次いで、９００℃（最高焼成温度）まで昇温速度：２０℃／分で昇温し、９００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０２８７】
（実施例２３）
反応性イオン性物質としての水酸化ナトリウムの比率を、十分の１から同量（１：１）に変更した以外は、前記実施例２２と同様にして、自然水用肥料を製造した。【０２８８】
（実施例２４）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０２８９】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０２９０】
６０分間撹拌を行った後、ろ紙を濾過器にセットし、固相である第１の固体と、液相である第１の液体とを、固液分離した（第１の固液分離工程）。【０２９１】
５００ｍＬメスフラスコを用いて、固液分離した濾液（液相）である第１の液体をメスアップし、サンプル液をした。【０２９２】
サンプル液を希釈し、モリブデン青吸光度法にてリン濃度を測定し、測定結果から、リンの溶出率を算出した。溶出液の分析には、ＵＶ分光分析器を用いた。【０２９３】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０２９４】
次に、第１の固体１００質量部に対し、１０質量部の割合で、カーボンブラック（還元剤）を添加した（還元剤添加工程）。【０２９５】
次に、第１の固体のリン含有率を第１の固体の単位質量あたりモル（ｍｏｌ）に換算して、含有リンのモルに対して同量（１：１）の割合で、反応性イオン性物質としての水酸化ナトリウムを添加した（反応性イオン性物質添加工程）。【０２９６】
その後、焼成処理を施した（焼成工程）。焼成処理は、まず、窒素雰囲気で、室温から２００℃までは昇温速度：１０℃／分で昇温し、２００℃で２時間保持し、次いで、５００℃（最高焼成温度）まで昇温速度：２０℃／分で昇温し、５００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０２９７】
（実施例２５）
焼成工程の最高焼成温度を５００℃から９００℃に変更した以外は、前記実施例２４と同様にして、自然水用肥料を製造した。【０２９８】
（実施例２６）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０２９９】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０３００】
６０分間撹拌を行った後、ろ紙を濾過器にセットし、固相である第１の固体と、液相である第１の液体とを、固液分離した（第１の固液分離工程）。【０３０１】
５００ｍＬメスフラスコを用いて、固液分離した濾液（液相）である第１の液体をメスアップし、サンプル液をした。【０３０２】
サンプル液を希釈し、モリブデン青吸光度法にてリン濃度を測定し、測定結果から、リンの溶出率を算出した。溶出液の分析には、ＵＶ分光分析器を用いた。【０３０３】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０３０４】
次に、第１の固体１００質量部に対し、１０質量部の割合で、カーボンブラック（還元剤）を添加した（還元剤添加工程）。【０３０５】
次に、第１の固体のリン含有率を第１の固体の単位質量あたりモル（ｍｏｌ）に換算して、含有リンのモルに対して同量（１：１）の割合で、反応性イオン性物質としての水酸化ナトリウムを添加した（反応性イオン性物質添加工程）。【０３０６】
その後、焼成処理を施した（焼成工程）。焼成処理は、まず、窒素雰囲気で、室温から２００℃までは昇温速度：１０℃／分で昇温し、２００℃で２時間保持し、次いで、９００℃（最高焼成温度）まで昇温速度：２０℃／分で昇温し、９００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０３０７】
（実施例２７）
反応性イオン性物質添加工程において、反応性イオン性物質として、水酸化ナトリウムを水酸化カルシウムに変更した以外は、前記実施例２６と同様にして、自然水用肥料を製造した。【０３０８】
（実施例２８）
反応性イオン性物質添加工程において、反応性イオン性物質として、水酸化ナトリウム（０．５）と水酸化カルシウム（０．５）を合わせて、含有リンのモルと同量（１：１）にした以外は、前記実施例２６と同様にして、自然水用肥料を製造した。【０３０９】
（実施例２９）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０３１０】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０３１１】
６０分間撹拌を行った後、ろ紙を濾過器にセットし、固相である第１の固体と、液相である第１の液体とを、固液分離した（第１の固液分離工程）。【０３１２】
５００ｍＬメスフラスコを用いて、固液分離した濾液（液相）である第１の液体をメスアップし、サンプル液をした。【０３１３】
サンプル液を希釈し、モリブデン青吸光度法にてリン濃度を測定し、測定結果から、リンの溶出率を算出した。溶出液の分析には、ＵＶ分光分析器を用いた。【０３１４】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０３１５】
次に、第１の固体１００質量部に対し、２０質量部の割合で、カーボンブラック（還元剤）を添加した（還元剤添加工程）。【０３１６】
次に、第１の固体のリン含有率を第１の固体の単位質量あたりモル（ｍｏｌ）に換算して、含有リンのモルに対して５倍の割合で、反応性イオン性物質としての水酸化ナトリウムを添加した（反応性イオン性物質添加工程）。【０３１７】
その後、焼成処理を施した（焼成工程）。焼成処理は、まず、窒素雰囲気で、室温から２００℃までは昇温速度：１０℃／分で昇温し、２００℃で２時間保持し、次いで、５００℃（最高焼成温度）まで昇温速度：２０℃／分で昇温し、５００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０３１８】
（実施例３０）
焼成工程での最高焼成温度を７００℃に変更以外は、前記実施例２９と同様にして、自然水用肥料を製造した。【０３１９】
（実施例３１）
焼成工程での最高焼成温度を９００℃に変更以外は、前記実施例３０と同様にして、自然水用肥料を製造した。【０３２０】
（実施例３２）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０３２１】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０３２２】
６０分間撹拌を行った後、ろ紙を濾過器にセットし、固相である第１の固体と、液相である第１の液体とを、固液分離した（第１の固液分離工程）。【０３２３】
５００ｍＬメスフラスコを用いて、固液分離した濾液（液相）である第１の液体をメスアップし、サンプル液をした。【０３２４】
サンプル液を希釈し、モリブデン青吸光度法にてリン濃度を測定し、測定結果から、リンの溶出率を算出した。溶出液の分析には、ＵＶ分光分析器を用いた。【０３２５】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０３２６】
次に、第１の固体１００質量部に対し、２０質量部の割合で、カーボンブラック（還元剤）を添加した（還元剤添加工程）。【０３２７】
次に、第１の固体のリン含有率を第１の固体の単位質量あたりモル（ｍｏｌ）に換算して、含有リンのモルに対して０．１倍の割合で、反応性イオン性物質としての水酸化ナトリウムを添加した（反応性イオン性物質添加工程）。【０３２８】
その後、焼成処理を施した（焼成工程）。焼成処理は、まず、室温から２００℃までは昇温速度：１０℃／分で昇温し、２００℃で２時間保持し、次いで、９００℃（最高焼成温度）まで昇温速度：２０℃／分で昇温し、９００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０３２９】
（実施例３３）
第１の固体のリン含有率を第１の固体の単位質量あたりモル（ｍｏｌ）に換算して、含有リンのモルに対して５倍の割合で、水酸化ナトリウムを添加した以外は、前記実施例３２と同様にして、自然水用肥料を製造した。【０３３０】
（実施例３４）
まず、汚泥灰を用意し、これに１１０℃で２時間の乾燥処理を施し、含水率を０％にした。この汚泥灰は、リンとケイ素と鉄とアルミニウムとマグネシウムと重金属とを含んでいた。【０３３１】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０３３２】
６０分間撹拌を行った後、ろ紙を濾過器にセットし、固相である第１の固体と、液相である第１の液体とを、固液分離した（第１の固液分離工程）。【０３３３】
５００ｍＬメスフラスコを用いて、固液分離した濾液（液相）である第１の液体をメスアップし、サンプル液をした。【０３３４】
サンプル液を希釈し、モリブデン青吸光度法にてリン濃度を測定し、測定結果から、リンの溶出率を算出した。溶出液の分析には、ＵＶ分光分析器を用いた。【０３３５】
また、ＩＣＰ−ＡＥＳ、ＩＣＰ−ＭＳを用いてサンプル液中の金属・重金属の濃度を求め、金属・重金属について、固相（第１の固体）に含まれる量と液相（第１の液体）に含まれる量とを算出した。【０３３６】
次に、第１の固体１００質量部に対し、１０質量部の割合で、カーボンブラック（還元剤）を添加した（還元剤添加工程）。【０３３７】
次に、第１の固体のリン含有率を第１の固体の単位質量あたりモル（ｍｏｌ）に換算して、含有リンのモルに対して０．１倍の割合で、反応性イオン性物質としての水酸化カルシウムを添加した（反応性イオン性物質添加工程）。【０３３８】
その後、焼成処理を施した（焼成工程）。焼成処理は、まず、窒素雰囲気で室温から２００℃までは昇温速度：１０℃／分で昇温し、２００℃で２時間保持し、次いで、９００℃（最高焼成温度）まで昇温速度：２０℃／分で昇温し、９００℃（最高焼成温度）で２時間保持し、次いで、２００℃まで、降温速度：５℃／分で降温し、２００℃で２時間保持し、その後、室温まで、降温速度：１０℃／分で降温することにより行った。
これにより、自然水用肥料を得た。【０３３９】
（実施例３５）
第１の固体のリン含有率を第１の固体の単位質量あたりモル（ｍｏｌ）に換算した含有リンのモルに対して添加する水酸化カルシウム（反応性イオン性物質）の割合を１０倍に変更した以外は、前記実施例３４と同様にして、自然水用肥料を製造した。【０３４０】
（比較例１）
汚泥灰をそのまま自然水用肥料とした。【０３４１】
（比較例２）
還元工程と反応性イオン性物質添加工程を省略した以外は、前記実施例２１と同様にして、自然水用肥料を製造した。【０３４２】
（比較例３）
反応性イオン性物質としての炭酸ナトリウムを用いなかった以外は、前記実施例２６と同様にして、自然水用肥料を製造した。【０３４３】
前記実施例１〜１０および前記比較例１について、反応性イオン性物質添加工程で添加した炭酸ナトリウム（反応性イオン性物質）の第１の固体１００質量部に対する割合、第１の溶解工程、第１の析出工程での処理条件を表１にまとめて示す。なお、前記実施例１〜１０では、第１の固液分離工程で分離された第１の固体中におけるリンの含有率は、いずれも、１．０質量％以上１０．０質量％以下であり、第１の固液分離工程で分離された第１の固体中における重金属の含有率は、いずれも、初期含有率の３％以下であった。また、前記実施例６〜１０では、第２の固液分離工程で分離された液相中におけるリンの含有率は、いずれも、１質量％以下であり、第２の固液分離工程で分離された液相中における重金属の含有率は、いずれも、０．１質量％以下であり、第３の固液分離工程で分離された固相中におけるリンの含有率は、いずれも、９５質量％以上であり、第３の固液分離工程で分離された固相中における重金属の含有率は、いずれも、初期含有率の９０％以上であり、第４の固液分離工程で分離された固相（第３の固体）中における重金属の含有率は、いずれも、初期含有率の１．０％以下であり、第４の固液分離工程で分離された固相（第３の固体）中におけるリンの回収率は、いずれも、初期含有率の５０％以上であった（最高は８５％）。前記実施例１〜１０の自然水用肥料では、いずれも、リンの含有率が１．０質量％以上１０質量％以下の範囲内であり、ケイ素の含有率が１０質量％以上５０質量％以下の範囲内であり、鉄の含有率が３．０質量％以上５０．０質量％以下の範囲内であり、重金属の含有率が１００ｐｐｍ以下であった。また、自然水用肥料中におけるリンの含有率をＸＰ［質量％］、ケイ素の含有率をＸＳｉ［質量％］、鉄の含有率をＸＦｅ［質量％］としたとき、前記実施例１〜１０の自然水用肥料は、いずれも、４．０≦ＸＳｉ／ＸＰ≦１５の関係、および、３≦ＸＦｅ／ＸＰ≦２０．０の関係を満足していた。また、前記実施例１〜１０の自然水用肥料について、Ｘ線回折（ＸＲＤ）にて成分の分析を行ったところ、いずれも、リン酸ナトリウムが含まれていることが確認された。また、前記実施例１〜１０で得られた自然水用肥料は、いずれも、粒状をしており、その平均粒径は、いずれも、３ｍｍ以上１０ｍｍ以下であった。また、前記実施例１〜１０で得られた自然水用肥料は、いずれも、溶解性塩（リン酸系化合物のアルカリ金属塩および／または第２族元素塩）の含有率が３．０質量％以上であった。一方、比較例１の自然水用肥料中における重金属の含有率は、１０００ｐｐｍ以下で、溶解濃度は１００ｐｐｂ以下であった。【０３４４】
【表１】
2020122068.tif 000003
【０３４５】
《２》評価
《２−１》汚泥灰からの鉄等の溶出率の確認
まず、汚泥灰（比較例１の自然水用肥料）１０ｇを、１Ｍの塩酸２００ｍＬに加えて十分に撹拌した後の鉄等の溶出率を確認した。
その結果を、図３に示す。【０３４６】
図３から明らかなように、６０分以内での汚泥灰からの鉄の溶出率は２０％以下であり、この結果から、製造過程において酸（塩酸）で処理した前記実施例の自然水用肥料中には、高い含有率で鉄が含まれている（残存している）ことが分かる。【０３４７】
《２−２》リンの溶出率の評価
前記実施例１〜１０および前記比較例１の自然水用肥料１ｇを、それぞれ、５００ｍＬの３．５質量％塩化ナトリウム水溶液に添加して、２５℃で静置した。
この際の、自然水用肥料中に含まれるリンの溶出率を３０日間にわたって測定した。【０３４８】
図４は、実施例１〜５および比較例１に係る自然水用肥料について、塩化ナトリウム水溶液への添加からの経過日数とリン成分の溶出率との関係を示す図である。【０３４９】
図４から明らかなように、汚泥灰をそのまま用いた比較例１では、３０日間でのリン成分の溶出率は約０．５％であったのに対し、前記実施例１〜５では、いずれも溶解度が向上していることがわかる。また、反応性イオン性物質の濃度を変えることによって、自然水用肥料のリンの溶出率を変更できることがわかる。より具体的には、実施例１〜５で行った範囲では、反応性イオン性物質の比率を上げることにより、溶出率を上げることができ、５％〜５０％程度の範囲でリンの溶出率を調節可能であった。このことから、反応性イオン性物質の使用量により、自然水用肥料からのリン成分の溶出速度を制御することができ、例えば、自然水用肥料の使用形態、使用場所等に応じて、求められる特性に対応するように、即効性と持続性とのバランスを調整することができると言える。【０３５０】
また、前記実施例１〜５では、３０日経過以降もリンの溶出率が増加していくことが確認された。このことから、試算では２年間にわたってリン成分の溶出が可能であり、この場合、汚泥灰に含まれているリンの約８０％を溶出させることができると推測される。【０３５１】
また、第２の析出工程で反応性イオン性物質（ＣａＣｌ２）を用いた前記実施例６〜１０についても、前記実施例１〜５と同様に優れた結果が得られた。【０３５２】
また、反応性イオン性物質として、Ｎａ２ＣＯ３、ＣａＣｌ２の代わりに、ＣａＣＯ３、ＮａＯＨ、Ｃａ（ＯＨ）２およびＮａＣｌを用いた以外は、前記実施例１〜１０と同様にして自然水用肥料を製造したところ、いずれも優れた結果が得られた。【０３５３】
また、加熱処理の加熱温度を、１５０℃以上１５００℃以下の範囲内で変更するとともに、加熱処理の処理時間（１５０℃以上の温度での加熱時間）を、１時間以上１００時間以下の範囲内で変更した以外は、前記実施例１〜１０と同様にして自然水用肥料を製造したところ、いずれも優れた結果が得られた。【０３５４】
また、第１の溶解工程で用いる酸性の液体を、ｐＨが−１．０以上１．５以下の範囲で変更した以外は、前記実施例１〜１０と同様の方法を行ったところ、いずれも優れた結果が得られた。【０３５５】
また、前記実施例６〜１０について、原料としての汚泥灰中に含まれていたリンの総量に対する抽出されたリンの比率（第４の固液分離工程で分離された第３の固体として回収されたリンの比率）を求めた。【０３５６】
また、上記のようにしてリンの抽出量を求めた対象物（第４の固液分離工程で分離された第３の固体）に含まれる全固形分に対する重金属の含有率を求めた。【０３５７】
なお、リンの溶出量、析出量は、モリブデン青吸光光度法によりリン酸濃度を定量し、その結果から算出した。また、溶出、析出時の金属・重金属の挙動は、ＩＣＰ分光分析（ＩＣＰ−ＡＥＳ）・ＩＣＰ質量分析（ＩＣＰ−ＭＳ）・元素分析機器により算出した。また、析出物の同定は、Ｘ線回折（ＸＲＤ）法とＩＣＰ−ＭＳ法を用いて行った。
これらの結果を表２にまとめて示す。【０３５８】
なお、実施例６、７および８についての、第１の析出工程の終了時における液相のｐＨと、析出物のＸ線回折（ＸＲＤ）パターンとの対応を図５に示した。【０３５９】
【表２】
2020122068.tif 000004
【０３６０】
また、実施例６の自然水用肥料の製造過程で得られた第３の固体について、リンおよび主要金属元素の回収率（原料としての汚泥灰中に含まれていた量に対する第３の固体中に含まれている量の比率）を図６に示す。なお、第３の固体中におけるヒ素（Ａｓ）回収率は、他の重金属に比べると高いが、第３の固体中におけるヒ素の含有率は４６．４ｍｇ／ｋｇであり、肥料の基準値である１４００ｍｇ／ｋｇを大幅に下回っており、安全性に問題はないと考えられる。【０３６１】
また、前記実施例６〜１０の自然水用肥料の製造過程で得られた第３の固体について、肥料としての適性を評価する目的で、独立行政法人農林水産消費安全技術センター（ＦＡＭＩＣ）により定められている肥料分析法を参考に、水溶性試験およびク溶性試験を行った。【０３６２】
水溶性試験では、試料（第３の固体）：０．１５ｇに対し溶媒（水）量を１２ｍＬとし、常温で３０分間撹拌した後、固液分離し、溶解したリン濃度をモリブデン青吸光光度法で測定し、リン溶出率を算出した。【０３６３】
ク溶性試験では、試料（第３の固体）：０．１０ｇに対しクエン酸水溶液８ｍＬを添加し、３０℃で６０分間撹拌しながら溶出を行った。ここで、用いたクエン酸溶液は、１００ｇのクエン酸一水和物を水１００ｍＬに溶かし、その溶液を５倍希釈したものである。【０３６４】
その結果、前記実施例６〜１０で得られた第３の固体は、いずれも、水での溶出量が少ない一方で、クエン酸溶出量が多かった。【０３６５】
代表的に、実施例６の自然水用肥料の製造過程で得られた第３の固体についての、水溶性試験、ク溶性試験の結果を図７に示す。【０３６６】
また、第１の析出工程の終了時おける液相のｐＨが２．０以上１０以下となるようにアルカリ性液体の使用量を変更した以外は、前記実施例６〜１０と同様の方法を行ったところ、前記と同様の結果が得られた。【０３６７】
また、第１の析出工程の終了時における系内のリンの物質量をＸＰ［ｍｏｌ］、カルシウムの物質量をＸＣａ［ｍｏｌ］としたとき、ＸＣａ／ＸＰの値が１．３以上３．０以下となるように析出剤の使用量を変更した以外は、前記実施例６〜１０と同様の方法を行ったところ、前記と同様の結果が得られた。【０３６８】
また、第２の析出工程の終了時における液相のｐＨが２．０以上１２．０以下となるように酸性液体の使用量を変更した以外は、前記実施例６〜１０と同様の方法を行ったところ、前記と同様の結果が得られた。【０３６９】
また、第２の析出工程で用いる酸性液体を、ｐＨが−１．０以上２以下の範囲で変更した以外は、前記実施例６〜１０と同様の方法を行ったところ、前記と同様の結果が得られた。【０３７０】
また、第２の析出工程の終了時における系内のリンの物質量をＸＰ［ｍｏｌ］、カルシウムの物質量をＸＣａ［ｍｏｌ］としたとき、ＸＣａ／ＸＰの値が１．３以上３．０以下となるように析出剤の使用量を変更した以外は、前記実施例６〜１０と同様の方法を行ったところ、前記と同様の結果が得られた。【０３７１】
また、第１の析出工程、第２の析出工程で、ＣａＣｌ２の代わりに、Ｃａ（ＯＨ）２およびＣａＣＯ３を用いた以外は、前記実施例６〜１０と同様の方法を行ったところ、前記と同様の結果が得られた。【０３７２】
図９は、実施例１１〜１６に係る自然水用肥料について、塩化ナトリウム水溶液への添加からの経過日数とリン成分の溶出率との関係を示す図である。【０３７３】
図９から明らかなように、焼成工程での焼成温度を変えることによって、自然水用肥料のリン成分の溶出率を変更できることがわかる。このことから、焼成工程での焼成温度により、自然水用肥料からのリン成分の溶出速度を制御することができ、例えば、自然水用肥料の使用形態、使用場所等に応じて、求められる特性に対応するように、即効性と持続性とのバランスを調整することができると言える。【０３７４】
図１０は、実施例１７、１８に係る自然水用肥料について、塩化ナトリウム水溶液への添加からの経過日数とリン成分の溶出率との関係を示す図である。【０３７５】
図１０から明らかなように、反応性イオン性物質として炭酸ナトリウムを用いた実施例１〜５の結果を示す図４と同様に、反応性イオン性物質として炭酸カルシウムを用いた場合でも、反応性イオン性物質の濃度を変えることによって、自然水用肥料のリン成分の溶出率を変更できることがわかる。このことから、反応性イオン性物質の使用量により、自然水用肥料からのリン成分の溶出速度を制御することができ、例えば、自然水用肥料の使用形態、使用場所等に応じて、求められる特性に対応するように、即効性と持続性とのバランスを調整することができると言える。【０３７６】
図１１は、実施例１９、２０に係る自然水用肥料について、塩化ナトリウム水溶液への添加からの経過日数とリン成分の溶出率との関係を示す図である。【０３７７】
図１１から明らかなように、焼成工程での焼成時間を変えることによって、自然水用肥料のリン成分の溶出率を変更できることがわかる。このことから、焼成工程での焼成時間により、自然水用肥料からのリン成分の溶出速度を制御することができ、例えば、自然水用肥料の使用形態、使用場所等に応じて、求められる特性に対応するように、即効性と持続性とのバランスを調整することができると言える。【０３７８】
図１２は、実施例２１および比較例２に係る自然水用肥料について、塩化ナトリウム水溶液への添加からの経過日数と鉄成分の溶出率との関係を示す図である。【０３７９】
図１２から明らかなように、反応性イオン性物質添加工程とともに、還元剤を用いた還元工程を行うことにより、鉄成分の溶出率が大幅に向上している。このことから、原料としての汚泥灰中に含まれていた鉄成分が、還元工程により、可溶性の高い状態に変化していると言える。【０３８０】
図１３は、実施例２２、２３に係る自然水用肥料について、塩化ナトリウム水溶液への添加からの経過日数と鉄成分の溶出率との関係を示す図である。【０３８１】
図１３から明らかなように、還元工程での還元剤の使用量により、最終的に自然水用肥料からの鉄成分の溶出速度が変化している。このことから、還元剤の使用量により、自然水用肥料からの鉄成分の溶出速度を制御することができ、例えば、自然水用肥料の使用形態、使用場所等に応じて、求められる特性に対応するように、即効性と持続性とのバランスを調整することができると言える。【０３８２】
図１４は、実施例２４、２５に係る自然水用肥料について、塩化ナトリウム水溶液への添加からの経過日数と鉄成分の溶出率との関係を示す図である。【０３８３】
図１４から明らかなように、焼成工程での焼成温度により、最終的に自然水用肥料からの鉄成分の溶出速度が変化している。このことから、焼成温度により、自然水用肥料からの鉄成分の溶出速度を制御することができ、例えば、自然水用肥料の使用形態、使用場所等に応じて、求められる特性に対応するように、即効性と持続性とのバランスを調整することができると言える。【０３８４】
図１５は、実施例２６〜２８および比較例３に係る自然水用肥料について、塩化ナトリウム水溶液への添加からの経過日数とケイ素成分の溶出率との関係を示す図である。【０３８５】
図１５から明らかなように、反応性イオン性物質を用いなかった比較例３では、ケイ素の溶出率が低いのに対し、反応性イオン性物質を用いた実施例２７〜２９では、ケイ素成分の溶出率が向上している。このことから、原料としての汚泥灰中に含まれていたケイ素成分が、反応性イオン性物質の使用により、可溶性の高い状態に変化していると言える。また、実施例２７〜２９からは、反応性イオン性物質の種類によって、自然水用肥料のケイ素成分の溶出率を変更できることがわかる。このことから、反応性イオン性物質の使用量により、自然水用肥料からのケイ素成分の溶出速度を制御することができ、例えば、自然水用肥料の使用形態、使用場所等に応じて、求められる特性に対応するように、即効性と持続性とのバランスを調整することができると言える。【０３８６】
図１６は、実施例２９〜３１に係る自然水用肥料について、塩化ナトリウム水溶液への添加からの経過日数とケイ素成分の溶出率との関係を示す図である。【０３８７】
図１６から明らかなように、焼成工程での焼成温度により、最終的に自然水用肥料からのケイ素成分の溶出速度が変化している。このことから、焼成温度により、自然水用肥料からのケイ素成分の溶出速度を制御することができ、例えば、自然水用肥料の使用形態、使用場所等に応じて、求められる特性に対応するように、即効性と持続性とのバランスを調整することができると言える。【０３８８】
図１７は、実施例３２、３３に係る自然水用肥料について、塩化ナトリウム水溶液への添加からの経過日数とケイ素成分の溶出率との関係を示す図である。【０３８９】
図１７から明らかなように、反応性イオン性物質の濃度を変えることによって、自然水用肥料のケイ素成分の溶出率を変更できることがわかる。このことから、反応性イオン性物質の使用量により、自然水用肥料からのケイ素成分の溶出速度を制御することができ、例えば、自然水用肥料の使用形態、使用場所等に応じて、求められる特性に対応するように、即効性と持続性とのバランスを調整することができると言える。【０３９０】
図１８は、実施例３４、３５に係る自然水用肥料について、塩化ナトリウム水溶液への添加からの経過日数とケイ素成分の溶出率との関係を示す図である。【０３９１】
図１８から明らかなように、反応性イオン性物質として水酸化ナトリウムを用いた実施例３２、３３の結果を示す図１７と同様に、反応性イオン性物質として水酸化カルシウムを用いた場合でも、反応性イオン性物質の濃度を変えることによって、自然水用肥料のケイ素成分の溶出率を変更できることがわかる。このことから、反応性イオン性物質の使用量により、自然水用肥料からのケイ素成分の溶出速度を制御することができ、例えば、自然水用肥料の使用形態、使用場所等に応じて、求められる特性に対応するように、即効性と持続性とのバランスを調整することができると言える。
【産業上の利用可能性】
【０３９２】
本発明の自然水用肥料の製造方法は、汚泥灰と酸性の液体とを混合し、前記汚泥灰中に含まれる重金属およびリンを溶解させる第１の溶解工程と、前記重金属およびリンが溶解した第１の液体を第１の固体から分離除去する第１の固液分離工程と、前記第１の固体に対して、アルカリ金属および／または第２族元素の水酸化物および／または塩である反応性イオン性物質を添加する反応性イオン性物質添加工程と、前記第１の固体および前記反応性イオン性物質を含む組成物に対し焼成処理を施す焼成工程とを有する。また、本発明の自然水用肥料は、汚泥灰を原料とし、リンとケイ素と鉄とを含み、重金属の含有率が１０００ｐｐｍ以下である。そのため、汚泥灰を有効利用しつつ、リン、ケイ素および鉄を含み、かつ、重金属の含有率が十分に低い自然水用肥料を提供すること、また、当該自然水用肥料の製造方法を提供することができる。特に、肥料成分の溶出速度が好適に制御された自然水用肥料を提供すること、また、当該自然水用肥料の製造方法を提供することができる。したがって、本発明の自然水用肥料の製造方法、自然水用肥料は、産業上の利用可能性を有する。
【図１】
2020122068.tif 000005
【図２】
2020122068.tif 000006
【図３】
2020122068.tif 000007
【図４】
2020122068.tif 000008
【図５】
2020122068.tif 000009
【図６】
2020122068.tif 000010
【図７】
2020122068.tif 000011
【図８】
2020122068.tif 000012
【図９】
2020122068.tif 000013
【図１０】
2020122068.tif 000014
【図１１】
2020122068.tif 000015
【図１２】
2020122068.tif 000016
【図１３】
2020122068.tif 000017
【図１４】
2020122068.tif 000018
【図１５】
2020122068.tif 000019
【図１６】
2020122068.tif 000020
【図１７】
2020122068.tif 000021
【図１８】
2020122068.tif 000022
【国際調査報告】
2020122068.tif 000023
2020122068.tif 000024
2020122068.tif 000025
2020122068.tif 000026